(57)【特許請求の範囲】
【請求項１】
２個以上のアミノ基を有するポリアミンと、２個以上の無水物基を有するポリ無水物のコポリマーであって、
前記ポリアミンがポリアミノポリオレフィンを含み、
前記ポリアミノポリオレフィンが、式Ｉの構造
【化１】
0006344799.tif 000086
［式中、
各Ｌは独立に、結合、アルキレン、アルケニレン、シクロアルキレン、アリーレン、ヘテロアリーレン、又はヘテロシクリレンであり；
各Ｚは独立に、結合、−Ｏ−、−Ｓ−、−ＮＲｚ−、−Ｃ（Ｏ）−、−Ｃ（Ｏ）ＮＲｚ−、−ＯＣ（Ｏ）ＮＲｚ−、−ＮＲｚＣ（Ｏ）ＮＲｚ−、又は−ＮＲｚＣ（ＮＲｚ）ＮＲｚ−であり；各ＲＺは独立に、水素又はアルキルであり；
各Ｒｂは独立に、二価のオリゴオレフィン基であり；
Ｒｘは、官能価ｒの開始剤残基であり；
各Ｒ１及びＲ２は独立に、水素、ヒドロキシ又はアルキルであり；
各ｍは独立に、約０から約２０の範囲の整数であり；
ｒは、約２から約８の範囲の整数であり；
前記アルキル、アルキレン、アルケニレン、シクロアルキレン、アリーレン、ヘテロアリーレン、及びヘテロシクリレンは、それぞれが独立に且つ任意選択で置換されている］
を有し、
式Ａの構造
【化２】
0006344799.tif 000087
［式中、
各Ｘは独立に、アルキレン、シクロアルキレン、アリーレン、ヘテロアリーレン、ヘテロシクリレン、又は二価のポリマー基であり、但し、Ｘ基の少なくとも１つは、二価のポリオレフィン基であり；
各Ｙは独立に、２個の基を含有する部分であり、基のそれぞれが独立に、アミド又はイミドであり、この２個の基がコポリマーの主鎖構造を構成し；
Ｒ５及びＲ６はそれぞれが独立に、アミノ、アミド、又はイミドであり；
ｎは、約１から約１００の範囲の整数である］
を有する、上記コポリマー。
【請求項２】
前記ポリアミンが、ポリアミノポリイソブチレンを含み、任意選択で、前記ポリアミノポリオレフィンが、準リビングポリアミノポリオレフィン又は準リビングポリアミノポリイソブチレンである、請求項１に記載のコポリマー。
【請求項３】
各Ｌが独立に、結合、Ｃ６〜１４アリーレン、若しくは５員ヘテロアリーレンであり、前記アリーレン及びヘテロアリーレンは、それぞれが独立に且つ任意選択で置換されており；若しくは各Ｌが独立に、結合、フェニレン、若しくはピロレンであり、前記フェニレン及びピロレンは、それぞれが独立に且つ任意選択で置換されており；任意選択で、各Ｌが、任意選択で置換されている１，４−フェニレンであり；及び／又は
Ｚが、結合、−Ｏ−、若しくは−Ｓ−であり；及び／又は
各Ｒ１が水素であり、若しくは各Ｒ２が水素であり；及び／又は
ｍが、０、１、２、３，４、６、若しくは１１の整数であり；及び／又は
Ｒｂが、二価のオリゴイソブチレン基であり；若しくはＲｂが、−［ＣＨ２−Ｃ（ＣＨ３）２］ｐ−［式中、ｐは、約２から約１０，０００の範囲、若しくは約５から約１００の範囲の整数である］の二価のオリゴイソブチレン基であり；及び／又は
Ｒｘが、
【化３】
0006344799.tif 000088
［式中、Ｒｃは水素若しくはアルキルであり、前記アルキルは、任意選択で置換されており；若しくはＲｃは、水素若しくはｔ−ブチルである］
の開始剤残基であり；及び／又は
ｒが、２、３、若しくは４の整数であり；若しくはｒが２である、請求項１に記載のコポリマー。
【請求項４】
前記−Ｌ−Ｚ−（ＣＲ１Ｒ２）ｍＮＨ２部分が、それぞれ独立に
【化４】
0006344799.tif 000089
である、請求項１に記載のコポリマー。
【請求項５】
各Ｌ−Ｚが独立に、フェニレンオキシ、ピロレン、又は−Ｓ−であり；
各Ｒｂが独立に、−［ＣＨ２−Ｃ（ＣＨ３）２］ｐ−［式中、ｐは、約５から約１００の範囲の整数である］の二価のオリゴイソブチレン基であり；
Ｒｘが
【化５】
0006344799.tif 000090
［式中、Ｒｃは、水素又はｔ−ブチルである］
の開始剤残基であり；
各Ｒ１及びＲ２が水素であり；
各ｍが独立に、約２から約１２の範囲の整数であり；
ｒが、２の整数であり；
前記フェニレン及びピロレンは、それぞれが独立に且つ任意選択で置換されている、請求項１に記載のコポリマー。
【請求項６】
前記ポリ無水物が、二無水物であり；任意選択で、前記二無水物が、任意選択で置換されているアリール二無水物であり；又は、前記二無水物が、ピロメリト酸二無水物、１，４，５，８−ナフタレンテトラカルボン酸二無水物、４，４’−（４，４’−イソプロピリデンジフェノキシ）ビス（フタル酸無水物）、ベンゾフェノン−３，３’，４，４’−テトラカルボン酸二無水物、若しくはこれらの混合物である、請求項１に記載のコポリマー。
【請求項７】
前記ポリアミンが、ポリエーテルアミンをさらに含み；任意選択で、前記ポリエーテルアミンが、ポリアミノポリ（プロピレンオキシド）若しくはポリエーテルジアミンであり；又は前記ポリエーテルアミンが、式ＸＩ−１のポリエーテルジアミン
【化６】
0006344799.tif 000091
［式中、ｘは、約２から約１００の範囲の整数であり、又はｘは約６、約３３、若しくは約６８の整数である］
である、請求項１に記載のコポリマー。
【請求項８】
前記コポリマーが、準リビングジアミノポリイソブチレンと、ピロメリト酸二無水物、１，４，５，８−ナフタレンテトラカルボン酸二無水物、４，４’−（４，４’−イソプロピリデンジフェノキシ）ビス（フタル酸無水物）、ベンゾフェノン−３，３’，４，４’−テトラカルボン酸二無水物、又はこれらの混合物とのコポリマーである、請求項１に記載のコポリマー。
【請求項９】
前記コポリマーが、
準リビングジアミノポリイソブチレンとピロメリト酸二無水物とのコポリマー；
準リビングジアミノポリイソブチレンと１，４，５，８−ナフタレンテトラカルボン酸二無水物とのコポリマー；
準リビングジアミノポリイソブチレンと４，４’−（４，４’−イソプロピリデンジフェノキシ）ビス（フタル酸無水物）とのコポリマー；及び
準リビングジアミノポリイソブチレンとベンゾフェノン−３，３’，４，４’−テトラカルボン酸二無水物とのコポリマー
から選択されるコポリマーである、請求項１に記載のコポリマー。
【請求項１０】
前記コポリマーが、準リビングジアミノポリイソブチレンと、ポリエーテルジアミンと、ピロメリト酸二無水物、１，４，５，８−ナフタレンテトラカルボン酸二無水物、４，４’−（４，４’−イソプロピリデンジフェノキシ）ビス（フタル酸無水物）、ベンゾフェノン−３，３’，４，４’−テトラカルボン酸二無水物、若しくはこれらの混合物とのコポリマーであり；又は前記コポリマーが、準リビングジアミノポリイソブチレンと、ポリエーテルジアミンと、１，４，５，８−ナフタレンテトラカルボン酸二無水物と、ベンゾフェノン−３，３’，４，４’−テトラカルボン酸二無水物とのコポリマーである、請求項１に記載のコポリマー。
【請求項１１】
各Ｘが独立に、二価のポリオレフィン基であり；又は各Ｘが独立に、
【化７】
0006344799.tif 000092
［式中、各Ｒｂは独立に、二価のオリゴオレフィン基であり、Ｒｃは、水素、又は任意選択で置換されているアルキルであり；任意選択で、Ｒｂは、二価のオリゴイソブチレン基であり、又はＲｂは、−［ＣＨ２−Ｃ（ＣＨ３）２］ｐ−（式中、ｐは、約５から約１００の整数である）の二価のオリゴイソブチレン基であり；及び／又は、Ｒｃは、水素若しくはｔ−ブチルである］
であり；及び
各Ｙが独立に、２個のイミド基を含有する二価のアリール基であり、この２個のイミド基がコポリマーの主鎖構造を構成し；又は各Ｙが独立に、
【化８】
0006344799.tif 000093
であり；及び／又は
Ｒ５が、アミノ、イミド、若しくはフタルイミドであり；及び／又は
Ｒ６が、アミノ、イミド、若しくはフタルイミドであり；及び／又は
ｎが、約１から約１０の範囲の整数である、請求項１に記載のコポリマー。
【請求項１２】
各Ｘが独立に、
【化９】
0006344799.tif 000094
［式中、各Ｒｂは独立に、−［ＣＨ２−Ｃ（ＣＨ３）２］ｐ−（式中、ｐは、約５から約１００の整数である）の二価のオリゴイソブチレン基であり；Ｒｃは、水素若しくはｔ−ブチルである］
であり；
各Ｙが独立に、
【化１０】
0006344799.tif 000095
であり；
Ｒ５及びＲ６がそれぞれが独立に、−ＮＨ２又はフタルイミドであり；
ｎが、約１から約１０の範囲の整数である、請求項１に記載のコポリマー。
【請求項１３】
前記コポリマーが、約１，０００から約５０，０００の範囲の重量平均分子量を有し；及び／又は前記コポリマーが、約５以下の多分散性指数を有する、請求項１から１２までのいずれか一項に記載のコポリマー。
【請求項１４】
前記コポリマーが、前記ポリアミンと前記ポリ無水物との反応から形成される、請求項１から１３までのいずれか一項に記載のコポリマー。
【請求項１５】
潤滑粘度の油及び請求項１から１４までのいずれ一項に記載のコポリマーを含む、潤滑油組成物。
【請求項１６】
約２０から６０重量％の、請求項１から１４までのいずれ一項に記載のコポリマー、及び
約８０から約４０重量％の有機希釈剤を含む、濃縮物。
【発明の詳細な説明】
【技術分野】
【０００１】
１．関連出願の相互参照
本出願は、その開示全体が参照により本明細書に組み込まれる、２０１２年１１月３０日出願の米国特許出願第１３／６９１，６２８号に基づく優先権を主張するものである。
【０００２】
２．技術分野
本明細書で提供されるものは、ポリアミンとポリ無水物のコポリマーであって、ポリアミンがポリアミノポリオレフィンを含む上記コポリマー；及びこれらの製造方法である。
【背景技術】
【０００３】
３．背景技術
内燃機関用潤滑油は、一般に、堆積物、摩耗及び／又は腐食を低減及び／又は抑制するための添加剤を含有する。同様に、内燃機関用液体炭化水素燃料も、一般に、堆積物の形成を抑制及び／又は低減するための添加剤を含有する。ポリオレフィンは、粘度調整剤として、燃料又は潤滑剤中の添加剤に有用である。低温及び高温の両方で粘度調整剤として有用であるためには、このようなポリマーは、高温における軽質潤滑油への十分な増粘効果、及び低温における軽質潤滑油への限られた増粘効果を有さなければならない。
【発明の概要】
【課題を解決するための手段】
【０００４】
４．要約
本明細書で提供されるものは、ポリアミンとポリ無水物のコポリマーであって、ポリアミンがポリアミノポリオレフィンを含む、コポリマーである。一実施形態において、本明細書で提供されるものは、ポリアミノポリオレフィンとポリ無水物のコポリマーである。別の実施形態において、本明細書で提供されるものは、ポリアミノポリオレフィンと、ポリエーテルアミンと、ポリ無水物とのコポリマーである。
【０００５】
また、本明細書で提供されるものは、ポリアミノポリマーとポリ無水物のコポリマーであって、ポリアミノポリマーがポリアミノポリオレフィンを含む、コポリマーである。
【０００６】
一実施形態では、ポリアミノポリマーは、テレケリックポリアミノポリマーである。別の実施形態において、ポリアミノポリオレフィンは、テレケリックポリアミノポリオレフィンである。さらに別の実施形態において、ポリエーテルアミンは、テレケリックポリエーテルアミンである。
【０００７】
本明細書で提供されるものは、テレケリックポリアミノポリマーとポリ無水物のコポリマーであって、テレケリックポリアミノポリマーが、テレケリックポリアミノポリオレフィンを含む、コポリマーである。一実施形態において、本明細書で提供されるものは、テレケリックポリアミノポリオレフィンとポリ無水物のコポリマーである。別の実施形態において、本明細書で提供されるものは、テレケリックポリアミノポリオレフィンと、テレケリックポリエーテルアミンと、ポリ無水物とのコポリマーである。
【０００８】
一実施形態において、ポリアミノポリオレフィンは、準リビングポリアミノポリオレフィンである。
【０００９】
さらに、本明細書で提供されるものは、ポリアミンとポリ無水物のコポリマーであって、ポリアミンが準リビングポリアミノポリオレフィンを含む、コポリマーである。
【００１０】
本明細書で提供されるものは、ポリアミノポリマーとポリ無水物のコポリマーであって、ポリアミノポリマーが、準リビングポリアミノポリオレフィンを含む、コポリマーである。一実施形態において、本明細書で提供されるものは、準リビングポリアミノポリオレフィンとポリ無水物のコポリマーである。別の実施形態において、本明細書で提供されるものは、準リビングポリアミノポリオレフィンと、ポリエーテルアミンと、ポリ無水物とのコポリマーである。
【００１１】
一実施形態において、ポリアミノポリオレフィンは、準リビングテレケリックポリアミノポリオレフィンである。
【００１２】
さらに、本明細書で提供されるものは、テレケリックポリアミノポリマーとポリ無水物のコポリマーであって、テレケリックポリアミノポリマーが、準リビングテレケリックポリアミノポリオレフィンを含む、コポリマーである。一実施形態において、本明細書で提供されるものは、準リビングテレケリックポリアミノポリオレフィンとポリ無水物のコポリマーである。別の実施形態において、本明細書で提供されるものは、準リビングテレケリックポリアミノポリオレフィンと、テレケリックポリエーテルアミンと、ポリ無水物とのコポリマーである。
【００１３】
本明細書で提供されるものは、式Ａのコポリマー
【化１】
0006344799.tif 000002
［式中、
各Ｘは独立に、アルキレン、シクロアルキレン、アリーレン、ヘテロアリーレン、ヘテロシクリレン、又は二価のポリマー基であり、但し、Ｘ基の少なくとも１つは、二価のポリオレフィン基であり；
各Ｙは独立に、２個のイミド基を含む二価の部分であり；
Ｒ５及びＲ６はそれぞれが独立に、アミノ、アミド、又はイミドであり；
ｎは、約１から約１００の範囲の整数である］
である。
【００１４】
本明細書で提供されるものは、ポリアミンとポリ無水物との反応から形成されるコポリマーであって、ポリアミンがポリアミノポリオレフィンを含む、コポリマーである。
【００１５】
本明細書で提供されるものは、ポリアミノポリマーとポリ無水物との反応から形成されるコポリマーであって、ポリアミノポリマーが、ポリアミノポリオレフィンを含む、コポリマーである。
【００１６】
本明細書で提供されるものは、ポリアミンをポリ無水物と反応させるステップを含むコポリマーを製造する方法であって、ポリアミンがポリアミノポリオレフィンを含む、方法である。
【００１７】
本明細書で提供されるものは、ポリアミノポリマーをポリ無水物と反応させるステップを含むコポリマーを製造する方法であって、ポリアミノポリマーがポリアミノポリオレフィンを含む、方法である。
【００１８】
本明細書で提供されるものは、高温において溶媒中でポリアミンをポリ無水物と反応させるステップを含むコポリマーを製造する方法であって、ポリアミンがポリアミノポリオレフィンを含む、方法である。一実施形態において、反応ステップは、エンドキャップ化コポリマーを形成するために、エンドキャッピング試薬の存在下で実施される。
【００１９】
本明細書で提供されるものは、高温において溶媒中でポリアミノポリマーをポリ無水物と反応させるステップを含むコポリマーを製造する方法であって、ポリアミノポリマーがポリアミノポリオレフィンを含む、方法である。一実施形態において、反応ステップは、エンドキャップ化コポリマーを形成するために、エンドキャッピング試薬の存在下で実施される。
【００２０】
本明細書で提供されるものは、潤滑粘度の油、及びポリアミンとポリ無水物のコポリマーであって、ポリアミンがポリアミノポリオレフィンを含むコポリマーを含む、潤滑油組成物である。
【００２１】
本明細書で提供されるものは、潤滑粘度の油、及びポリアミノポリマーとポリ無水物とのコポリマーであって、ポリアミノポリマーがポリアミノポリオレフィンを含むコポリマーを含む、潤滑油組成物である。
【００２２】
本明細書で提供されるものは、過半量の潤滑粘度の油、及びポリアミンとポリ無水物のコポリマーであって、ポリアミンがポリアミノポリオレフィンを含むコポリマーのより少量を含む、潤滑油組成物である。
【００２３】
本明細書で提供されるものは、過半量の潤滑粘度の油、及びポリアミノポリマーとポリ無水物とのコポリマーであって、ポリアミノポリマーがポリアミノポリオレフィンを含むコポリマーのより少量を含む、潤滑油組成物である。
【発明を実施するための形態】
【００２４】
５．詳細な説明
５．１  定義
本明細書で説明される開示の理解を容易にするために、いくつかの用語を以下に定義する。
【００２５】
概して、本明細書で使用される命名法並びに本明細書に記載の有機化学、ポリマー化学及び石油化学における実験手順は、当技術分野で公知であり、一般に使用されるものである。特段定義されていなければ、本明細書で使用されるすべての技術及び科学的用語は、この開示が属する当業者によって一般的に理解されるのと同じ意味を通常有する。
【００２６】
「アルキル」という用語は、直鎖又は分枝の飽和一価の炭化水素基を表す。ある特定の実施形態において、アルキルは、任意選択で置換されており、一実施形態において１個又は複数の置換基Ｑで任意選択で置換されている。「アルキル」という用語はまた、特段の規定がされた場合を除き、直鎖及び分枝の両方のアルキルを包含する。ある特定の実施形態において、アルキルは、１から２０（Ｃ１〜２０）、１から１５（Ｃ１〜１５）、１から１０（Ｃ１〜１０）、１から６（Ｃ１〜６）、若しくは１から３（Ｃ１〜３）個の炭素原子を有する直鎖の飽和一価炭化水素基、又は３から２０（Ｃ３〜２０）、３から１５（Ｃ３〜１５）、３から１０（Ｃ３〜１０）、若しくは３から６（Ｃ３〜６）個の炭素原子の分枝の飽和一価炭化水素基である。本明細書で使用される場合、直鎖のＣ１〜６及び分枝のＣ３〜６アルキル基は「低級アルキル」とも呼ばれる。アルキル基の例には、限定するものではないが、メチル、エチル、プロピル（すべての異性体を含めて）、ｎ−プロピル、イソプロピル、ブチル（すべての異性体を含めて）、ｎ−ブチル、イソブチル、ｓｅｃ−ブチル、ｔ−ブチル、ペンチル（すべての異性体を含めて）、及び、ヘキシル（すべての異性体を含めて）が含まれる。例えば、Ｃ１〜６アルキルは、１から６個の炭素原子の直鎖の飽和一価炭化水素基又は３から６個の炭素原子の分枝の飽和一価炭化水素基を表す。
【００２７】
「アルキレン」という用語は、直鎖又は分枝の飽和二価炭化水素基を表し、ここで、アルキレンは、１個又は複数の本明細書に記載の置換基Ｑで、任意選択で置換されている。「アルキレン」という用語は、特段の規定がされた場合を除き、直鎖及び分枝の両方のアルキレンを包含する。ある特定の実施形態において、アルキレンは、１から２０（Ｃ１〜２０）、１から１５（Ｃ１〜１５）、１から１０（Ｃ１〜１０）、若しくは１から６（Ｃ１〜６）個の炭素原子を有する直鎖の飽和二価炭化水素基、又は３から２０（Ｃ３〜２０）、３から１５（Ｃ３〜１５）、３から１０（Ｃ３〜１０）、若しくは３から６（Ｃ３〜６）個の炭素原子の分枝の飽和二価炭化水素基である。本明細書で使用される場合、直鎖のＣ１〜６及び分枝のＣ３〜６アルキレン基は、「低級アルキレン」とも呼ばれる。アルキレン基の例には、限定するものではないが、メチレン、エチレン、プロピレン（すべての異性体を含めて）、ブチレン（すべての異性体を含めて）、ペンチレン（すべての異性体を含めて）、及びヘキシレン（すべての異性体を含めて）が含まれる。例えば、Ｃ１〜６アルキレンは、１から６個の炭素原子の直鎖の飽和二価炭化水素基又は３から６個の炭素原子の分枝の飽和二価炭化水素基を表す。
【００２８】
「アルケニル」という用語は、直鎖又は分枝の一価の炭化水素基を表し、これらは、１個又は複数の、一実施形態において１個、２個、３個、４個、若しくは５個の、別の実施形態において１個の、炭素−炭素二重結合（単数又は複数）を含む。ある特定の実施形態において、アルケニルは、任意選択で置換されており、一実施形態において１個又は複数の置換基Ｑで任意選択で置換されている。当業者には理解されることであるが、「アルケニル」という用語はまた、「ｃｉｓ」及び「ｔｒａｎｓ」立体配置、又は代替的には「Ｚ」及び「Ｅ」立体配置を有する基を包含する。本明細書で使用される場合、「アルケニル」という用語は、特段の規定がされた場合を除き、直鎖及び分枝両方のアルケニルを包含する。例えば、Ｃ２〜６アルケニルは、２から６個の炭素原子の直鎖の不飽和一価炭化水素基、又は３から６個の炭素原子の分枝の不飽和一価炭化水素基を表す。ある特定の実施形態において、アルケニルは、２から２０（Ｃ２〜２０）、２から１５（Ｃ２〜１５）、２から１０（Ｃ２〜１０）、２から６（Ｃ２〜６）、若しくは２から３（Ｃ２〜３）個の炭素原子の直鎖の一価炭化水素基、又は３から２０（Ｃ３〜２０）、３から１５（Ｃ３〜１５）、３から１０（Ｃ３〜１０）、若しくは３から６（Ｃ３〜６）個の炭素原子の分枝の一価炭化水素基である。アルケニル基の例には、限定するものではないが、エテニル、プロペン−１−イル、プロペン−２−イル、アリル、ブテニル、及び４−メチルブテニルが含まれる。
【００２９】
「アルケニレン」という用語は、直鎖又は分枝の二価炭化水素基を表し、これは、１個又は複数の、一実施形態において１個、２個、３個、４個、若しくは５個の、別の実施形態において１個の、炭素−炭素二重結合（単数又は複数）を含む。ある特定の実施形態において、アルケニレンは、１個又は複数の本明細書に記載の置換基Ｑで、任意選択で置換されている。同様に、「アルケニレン」という用語はまた、「ｃｉｓ」及び「ｔｒａｎｓ」立体配置、又は代替的には「Ｅ」及び「Ｚ」立体配置を有する基を包含する。本明細書で使用される場合、「アルケニレン」という用語は、特段の規定がされた場合を除き、直鎖及び分枝の両方のアルケニレンを包含する。例えば、Ｃ２〜６アルケニレンは、２から６個の炭素原子の直鎖の不飽和二価炭化水素基、又は３から６個の炭素原子の分枝の不飽和二価炭化水素基を表す。ある特定の実施形態において、アルケニレンは、２から２０（Ｃ２〜２０）、２から１５（Ｃ２〜１５）、２から１０（Ｃ２〜１０）、若しくは２から６（Ｃ２〜６）個の炭素原子の直鎖の二価炭化水素基、又は３から２０（Ｃ３〜２０）、３から１５（Ｃ３〜１５）、３から１０（Ｃ３〜１０）、若しくは３から６（Ｃ３〜６）個の炭素原子の分枝の二価炭化水素基である。アルケニレン基の例には、限定するものではないが、エテニレン、アリレン、プロペニレン、及びブテニレンが含まれる。
【００３０】
「アルキニル」という用語は、直鎖又は分枝の一価炭化水素基を表し、これは、１個又は複数の、一実施形態において１個、２個、３個、４個、若しくは５個の、別の実施形態において１個の、炭素−炭素三重結合（単数又は複数）を含む。ある特定の実施形態において、アルキニルは、任意選択で置換されており、一実施形態において１個又は複数の置換基Ｑで任意選択で置換されている。「アルキニル」という用語はまた、特段の規定がされた場合を除き、直鎖及び分枝の両方のアルキニルを包含する。ある特定の実施形態において、アルキニルは、２から２０（Ｃ２〜２０）、２から１５（Ｃ２〜１５）、２から１０（Ｃ２〜１０）、２から６（Ｃ２〜６）、若しくは２から３（Ｃ２〜３）個の炭素原子の直鎖の一価炭化水素基、又は３から２０（Ｃ３〜２０）、３から１５（Ｃ３〜１５）、３から１０（Ｃ３〜１０）、若しくは３から６（Ｃ３〜６）個の炭素原子の分枝の一価炭化水素基である。アルキニル基の例には、限定するものではないが、エチニル（−Ｃ≡ＣＨ）及びプロパルギル（−ＣＨ２Ｃ≡ＣＨ）が含まれる。例えば、Ｃ２〜６アルキニルは、２から６個の炭素原子の直鎖の不飽和一価炭化水素基、又は３から６個の炭素原子の分枝の不飽和一価炭化水素基を表す。
【００３１】
「シクロアルキル」という用語は、環式飽和及び／又は非芳香族不飽和、橋かけ及び／又は非橋かけの一価の炭化水素基を表す。ある特定の実施形態において、シクロアルキルは、任意選択で置換されており、一実施形態において１個又は複数の置換基Ｑで任意選択で置換されている。ある特定の実施形態において、シクロアルキルは、３から２０（Ｃ３〜２０）、３から１５（Ｃ３〜１５）、３から１０（Ｃ３〜１０）、又は３から７（Ｃ３〜７）個の炭素原子を有する。シクロアルキル基の例には、限定するものではないが、シクロプロピル、シクロブチル、シクロブテニル、シクロペンチル、シクロペンテニル、シクロヘキシル、シクロヘキセニル、シクロヘプチル、シクロヘプテニル、ビシクロ［２．１．１］ヘキシル、ビシクロ［２．２．１］ヘプチル、デカリニル、及びアダマンチルが含まれる。
【００３２】
「シクロアルキレン」という用語は、環式の二価炭化水素基を表し、これは、１個又は複数の本明細書に記載の置換基Ｑで、任意選択で置換されている。一実施形態において、シクロアルキレンは、飽和若しくは不飽和（しかし非芳香族）であり並びに／又は橋かけ及び／若しくは非橋かけ及び／若しくは縮合された、二環式基である。ある特定の実施形態において、シクロアルキレンは、３から２０（Ｃ３〜２０）、３から１５（Ｃ３〜１５）、３から１０（Ｃ３〜１０）、若しくは３から７（Ｃ３〜７）個の炭素原子を有する。シクロアルキレン基の例には、限定するものではないが、シクロプロピレン（例えば、１，１−シクロプロピレン及び１，２−シクロプロピレン）、シクロブチレン（例えば、１，１−シクロブチレン、１，２−シクロブチレン、若しくは１，３−シクロブチレン）、シクロペンチレン（例えば、１，１−シクロペンチレン、１，２−シクロペンチレン、若しくは１，３−シクロペンチレン）、シクロヘキシレン（例えば、１，１−シクロヘキシレン、１，２−シクロヘキシレン、１，３−シクロヘキシレン、若しくは１，４−シクロヘキシレン）、シクロヘプチレン（例えば、１，１−シクロヘプチレン、１，２−シクロヘプチレン、１，３−シクロヘプチレン、若しくは１，４−シクロヘプチレン）、デカリニレン、及びアダマンチレンが含まれる。
【００３３】
「アリール」という用語は、少なくとも１個の芳香族炭化水素環を含む、単環式芳香族基及び／又は多環式一価芳香族基を表す。ある特定の実施形態において、アリールは、６〜２０（Ｃ６〜２０）、６から１５（Ｃ６〜１５）、６から１０（Ｃ６〜１０）個の環原子を有する。アリール基の例には、限定するものではないが、フェニル、ナフチル、フルオレニル、アズレニル、アントリル、フェナントリル、ピレニル、ビフェニル、及びテルフェニルが含まれる。「アリール」という用語はまた、二環式又は三環式炭素環を表し、この場合、環の１つは芳香族であり、環の他のものは、飽和、部分的に不飽和、又は芳香族であってよく、例えば、ジヒドロナフチル、インデニル、インダニル、又はテトラヒドロナフチル（テトラリニル）を表す。ある特定の実施形態において、アリールは、任意選択で置換されており、一実施形態において１個又は複数の置換基Ｑで任意選択で置換されている。
【００３４】
「アリーレン」という用語は、少なくとも１個の芳香族炭化水素環を含む、単環式芳香族基及び／又は多環式二価芳香族基を表す。ある特定の実施形態において、アリーレンは、６〜２０（Ｃ６〜２０）、６から１５（Ｃ６〜１５）、又は６から１０（Ｃ６〜１０）個の環原子を有する。アリーレン基の例には、限定するものではないが、フェニレン、ナフチレン、フルオレニレン、アズレニレン、アントリレン、フェナントリレン、ピレニレン、ビフェニレン、及びテルフェニレンが含まれる。「アリーレン」という用語はまた、二環式又は三環式炭素環を表し、この場合、環の１つは芳香族であり、環の他のものは、飽和、部分的に不飽和、又は芳香族であってよく、例えば、ジヒドロナフチレン、インデニレン、インダニレン、又はテトラヒドロナフチレン（テトラリニレン）を表す。ある特定の実施形態において、アリーレンは、任意選択で置換されており、一実施形態において１個又は複数の置換基Ｑで任意選択で置換されている。
【００３５】
「アラルキル」又は「アリールアルキル」という用語は、１個又は複数のアリール基で置換されている一価のアルキル基を表す。ある特定の実施形態において、アラルキルは、７から３０（Ｃ７〜３０）、７から２０（Ｃ７〜２０）、又は７から１６（Ｃ７〜１６）個の炭素原子を有する。アラルキル基の例には、限定するものではないが、ベンジル、２−フェニルエチル、及び３−フェニルプロピルが含まれる。ある特定の実施形態において、アラルキルは、任意選択で置換されており、一実施形態において１個又は複数の置換基Ｑで任意選択で置換されている。
【００３６】
「ヘテロアリール」という用語は、少なくとも１個の芳香族環を含む、一価の単環式芳香族基及び／又は一価の多環式芳香族基を表し、ここで、少なくとも１個の芳香族環は、環中に、Ｏ、Ｓ、Ｎ、及びＰから独立に選択される１個又は複数のヘテロ原子を含む。ヘテロアリール基は、その芳香族環を介して分子の残りと結合されている。ヘテロアリール基の各環は、１個若しくは２個のＯ原子、１個若しくは２個のＳ原子、１個から４個のＮ原子、及び／又は１個若しくは２個のＰ原子を含むことができ、但し、各環中のヘテロ原子の総数は４以下であり、各環は少なくとも１個の炭素原子を含む。ある特定の実施形態において、ヘテロアリールは、５から２０、５から１５、又は５から１０個の環原子を有する。単環式ヘテロアリール基の例には、限定するものではないが、フラニル、イミダゾリル、イソチアゾリル、イソオキサゾリル、オキサジアゾリル、オキサジアゾリル、オキサゾリル、ピラジニル、ピラゾリル、ピリダジニル、ピリジル、ピリミジニル、ピロリル、チアジアゾリル、チアゾリル、チエニル、テトラゾリル、トリアジニル、及びトリアゾリルが含まれる。二環式ヘテロアリール基の例には、限定するものではないが、ベンゾフラニル、ベンゾイミダゾリル、ベンゾイソオキサゾリル、ベンゾピラニル、ベンゾチアジアゾリル、ベンゾチアゾリル、ベンゾチエニル、ベンゾトリアゾリル、ベンゾオキサゾリル、フロピリジル、イミダゾピリジニル、イミダゾチアゾリル、インドリジニル、インドリル、インダゾリル、イソベンゾフラニル、イソベンゾチエニル、イソインドリル、イソキノリニル、イソチアゾリル、ナフチリジニル、オキサゾロピリジニル、フタラジニル、プテリジニル、プリニル、ピリドピリジル、ピロロピリジル、キノリニル、キノキサリニル、キナゾリニル、チアジアゾロピリミジル、及びチエノピリジルが含まれる。三環式ヘテロアリール基の例には、限定するものではないが、アクリジニル、ベンゾインドリル、カルバゾリル、ジベンゾフラニル、ペリミジニル、フェナントロリニル、フェナントリジニル、フェナルサジニル、フェナジニル、フェノチアジニル、フェノキサジニル、及びキサンテニルが含まれる。ある特定の実施形態において、ヘテロアリールは、任意選択で置換されており、一実施形態において、１個又は複数の置換基Ｑで任意選択で置換されている。
【００３７】
「ヘテロアリーレン」という用語は、少なくとも１個の芳香族環を含む、二価の単環式芳香族基及び／又は二価の多環式芳香族基を表し、ここで、少なくとも１個の芳香族環は、環中に、Ｏ、Ｓ、Ｎ、及びＰから独立に選択される１個又は複数のヘテロ原子を含む。ヘテロアリーレン基は、二価の少なくとも１つを介して、その芳香族環を通して分子の残りと結合されている。ヘテロアリーレン基の各環は、１個若しくは２個のＯ原子、１個若しくは２個のＳ原子、１個から４個のＮ原子、及び／又は１個若しくは２個のＰ原子を含むことができ、但し、各環中のヘテロ原子の総数は４以下であり、各環は少なくとも１個の炭素原子を含む。ある特定の実施形態において、ヘテロアリーレンは、５から２０、５から１５、又は５から１０個の環原子を有する。単環式ヘテロアリーレン基の例には、限定するものではないが、フラニレン、イミダゾリレン、イソチアゾリレン、イソオキサゾリレン、オキサジアゾリレン、オキサジアゾリレン、オキサゾリレン、ピラジニレン、ピラゾリレン、ピリダジニレン、ピリジレン、ピリミジニレン、ピロリレン、チアジアゾリレン、チアゾリレン、チエニレン、テトラゾリレン、トリアジニレン、及びトリアゾリレンが含まれる。二環式ヘテロアリーレン基の例には、限定するものではないが、ベンゾフラニレン、ベンゾイミダゾリレン、ベンゾイソオキサゾリレン、ベンゾピラニレン、ベンゾチアジアゾリレン、ベンゾチアゾリレン、ベンゾチエニレン、ベンゾトリアゾリレン、ベンゾオキサゾリレン、フロピリジレン、イミダゾピリジニレン、イミダゾチアゾリレン、インドリジニレン、インドリレン、インダゾリレン、イソベンゾフラニレン、イソベンゾチエニレン、イソインドリレン、イソキノリニレン、イソチアゾリレン、ナフチリジニレン、オキサゾロピリジニレン、フタラジニレン、プテリジニレン、プリニレン、ピリドピリジレン、ピロロピリジレン、キノリニレン、キノキサリニレン、キナゾリニレン、チアジアゾロピリミジレン、及びチエノピリジレンが含まれる。三環式ヘテロアリーレン基の例には、限定するものではないが、アクリジニレン、ベンゾインドリレン、カルバゾリレン、ジベンゾフラニレン、ペリミジニレン、フェナントロリニレン、フェナントリジニレン、フェナルサジニレン、フェナジニレン、フェノチアジニレン、フェノキサジニレン、及びキサンテニレンが含まれる。ある特定の実施形態において、ヘテロアリーレンは、任意選択で置換されており、一実施形態において１個又は複数の置換基Ｑで任意選択で置換されている。
【００３８】
「ヘテロシクリル」又は「複素環式」という用語は、少なくとも１個の非芳香族環を含む、一価の単環式非芳香族環系及び／又は一価の多環系を表し、ここで、非芳香族環の１個又は複数の原子は、Ｏ、Ｓ、Ｎ、及びＰから独立に選択されるヘテロ原子であり、残りの環原子は、炭素原子である。ある特定の実施形態において、ヘテロシクリル又は複素環基は、３から２０、３から１５、３から１０、３から８、４から７、又は５から６個の環原子を有する。ヘテロシクリル基は、その非芳香族環を介して分子の残りと結合されている。ある特定の実施形態において、ヘテロシクリルは、単環系、二環系、三環系、又は四環系であり、これらは、スピロ、縮合、又は橋かけであってもよく、ここで、窒素又は硫黄原子は任意選択で酸化されていてもよく、窒素原子は任意選択で四級化されていてもよく、いくつかの環は、部分的に若しくは完全に飽和、又は芳香族であってもよい。複素環基の例には、限定するものではないが、アゼピニル、ベンゾジオキサニル、ベンゾジオキソリル、ベンゾフラノニル、ベンゾピラノニル、ベンゾピラニル、ベンゾテトラヒドロフラニル、ベンゾテトラヒドロチエニル、ベンゾチオピラニル、ベンゾオキサジニル、β−カルボリニル、クロマニル、クロモニル、シンノリニル、クマリニル、デカヒドロイソキノリニル、ジヒドロベンゾイソチアジニル、ジヒドロベンゾイソオキサジニル、ジヒドロフリル、ジヒドロイソインドリル、ジヒドロピラニル、ジヒドロピラゾリル、ジヒドロピラジニル、ジヒドロピリジニル、ジヒドロピリミジニル、ジヒドロピロリル、ジオキソラニル、１，４−ジチアニル、フラノニル、イミダゾリジニル、イミダゾリニル、インドリニル、イソベンゾテトラヒドロフラニル、イソベンゾテトラヒドロチエニル、イソクロマニル、イソクマリニル、イソインドリニル、イソチアゾリジニル、イソオキサゾリジニル、モルホリニル、オクタヒドロインドリル、オクタヒドロイソインドリル、オキサゾリジノニル、オキサゾリジニル、オキシラニル、ピペラジニル、ピペリジニル、４−ピペリドニル、ピラゾリジニル、ピラゾリニル、ピロリジニル、ピロリニル、キヌクリジニル、テトラヒドロフリル、テトラヒドロイソキノリニル、テトラヒドロピラニル、テトラヒドロチエニル、チアモルホリニル、チアゾリジニル、テトラヒドロキノリニル、及び１，３，５−トリチアニルが含まれる。ある特定の実施形態において、ヘテロシクリルは、任意選択で置換されており、一実施形態において１個又は複数の置換基Ｑで任意選択で置換されている。
【００３９】
「ヘテロシクリレン」という用語は、少なくとも１個の非芳香族環を含む、二価の単環式非芳香族環系又は二価の多環系を表し、ここで、非芳香族環原子の１個又は複数は、Ｏ、Ｓ、及びＮから独立に選択されるヘテロ原子であり、残りの環原子は炭素原子である。ヘテロシクリレンは、非芳香族環を介して分子の残りと結合されている。ある特定の実施形態において、ヘテロシクリレンは、３から２０、３から１５、３から１０、３から８、４から７、又は５から６個の環原子を有する。ある特定の実施形態において、ヘテロシクリレンは、単環系、二環系、三環系、又は四環系であり、これらは、縮合又は橋かけであってもよく、ここで、窒素又は硫黄原子は任意選択で酸化されていてもよく、窒素原子は任意選択で四級化されていてもよく、いくつかの環は、部分的に若しくは完全に飽和、又は芳香族であってもよい。ヘテロシクリレンは、安定な化合物の生成をもたらす、任意のヘテロ原子又は炭素原子において主構造に結合され得る。このようなヘテロシクリレン基の例には、限定するものではないが、アゼピニレン、ベンゾジオキサニレン、ベンゾジオキソリレン、ベンゾフラノニレン、ベンゾピラノニレン、ベンゾピラニレン、ベンゾテトラヒドロフラニレン、ベンゾテトラヒドロチエニレン、ベンゾチオピラニレン、ベンゾオキサジニレン、β−カルボリニレン、クロマニレン、クロモニレン、シンノリニレン、クマリニレン、デカヒドロイソキノリニレン、ジヒドロベンゾイソチアジニレン、ジヒドロベンゾイソオキサジニレン、ジヒドロフリレン、ジヒドロイソインドリレン、ジヒドロピラニレン、ジヒドロピラゾリレン、ジヒドロピラジニレン、ジヒドロピリジニレン、ジヒドロピリミジニレン、ジヒドロピロリレン、ジオキソラニレン、１，４−ジチアニレン、フラノニレン、イミダゾリジニレン、イミダゾリニレン、インドリニレン、イソベンゾテトラヒドロフラニレン、イソベンゾテトラヒドロチエニレン、イソクロマニレン、イソクマリニレン、イソインドリニレン、イソチアゾリジニレン、イソオキサゾリジニレン、モルホリニレン、オクタヒドロインドリレン、オクタヒドロイソインドリレン、オキサゾリジノニレン、オキサゾリジニレン、オキシラニレン、ピペラジニレン、ピペリジニレン、４−ピペリドニレン、ピラゾリジニレン、ピラゾリニレン、ピロリジニレン、ピロリニレン、キヌクリジニレン、テトラヒドロフリレン、テトラヒドロイソキノリニレン、テトラヒドロピラニレン、テトラヒドロチエニレン、チアモルホリニレン、チアゾリジニレン、テトラヒドロキノリニレン、及び１，３，５−トリチアニレンが含まれる。ある特定の実施形態において、ヘテロシクリレンは、１個又は複数の本明細書に記載の置換基Ｑで、任意選択で置換されている。
【００４０】
「ハロゲン」、「ハライド」又は「ハロ」という用語は、フッ素、塩素、臭素、及び／又はヨウ素を表す。
【００４１】
「アルコキシ」という用語は、−Ｏ−アルキル、−Ｏ−アルケニル、−Ｏ−アルキニル、−Ｏ−シクロアルキル、−Ｏ−アリール、−Ｏ−ヘテロアリール、及び／又は−Ｏ−ヘテロシクリルを表し、ここで、アルキル、アルケニル、アルキニル、シクロアルキル、アリール、ヘテロアリール、及びヘテロシクリルは、それぞれが独立に、任意選択で置換されており、一実施形態において１個又は複数の置換基Ｑで任意選択で置換されている。ある特定の実施形態において、「アルコキシ」という用語は、それぞれが、任意選択で置換されており、一実施形態において１個又は複数の置換基Ｑで任意選択で置換されている、−Ｏ−アルキル、−Ｏ−アルケニル、及び／又は−Ｏ−アルキニルを表す。ある特定の実施形態において、「アルコキシ」という用語は、任意選択で置換されており、一実施形態において１個又は複数の置換基Ｑで任意選択で置換されている、−Ｏ−アルキルを表す。
【００４２】
「アリーレンオキシ」という用語は、二価の−Ｏ−アリーレンを表し、ここで、アリーレンは、任意選択で置換されており、一実施形態において１個又は複数の置換基Ｑで任意選択で置換されている。
【００４３】
「アミノ」という用語は、−ＮＲｙＲｚ［式中、Ｒｙ及びＲｚは、それぞれが独立に、水素、アルキル、アルケニル、アルキニル、シクロアルキル、アリール、ヘテロアリール、又はヘテロシクリルであり、ここで、アルキル、アルケニル、アルキニル、シクロアルキル、アリール、ヘテロアリール、及びヘテロシクリルは、それぞれが独立に、任意選択で置換されており、一実施形態において１個又は複数の置換基Ｑで任意選択で置換されている］を表す。一実施形態において、アミノは−ＮＨ２である。
【００４４】
「アミド」という用語は、−ＮＣ（Ｏ）Ｒｙ［式中、Ｒｙは独立に、水素、アルキル、アルケニル、アルキニル、シクロアルキル、アリール、ヘテロアリール、又はヘテロシクリルであり、ここで、アルキル、アルケニル、アルキニル、シクロアルキル、アリール、ヘテロアリール、及びヘテロシクリルは、それぞれが独立に、任意選択で置換されており、一実施形態において１個又は複数の置換基Ｑで任意選択で置換されている］を表す。一実施形態において、アミドはアシルアミノである。別の実施形態において、アミドはアセチルアミノである。
【００４５】
「イミド」という用語は、−Ｎ（Ｃ（Ｏ）Ｒｙ）（Ｃ（Ｏ）Ｒｚ）［式中、Ｒｙ及びＲｚはそれぞれが独立に、水素、アルキル、アルケニル、アルキニル、シクロアルキル、アリール、ヘテロアリール、若しくはヘテロシクリルであり、又はＲｙとＲｚは一緒に結合して、ヘテロシクリルを形成し、ここで、アルキル、アルケニル、アルキニル、シクロアルキル、アリール、ヘテロアリール、及びヘテロシクリルは、それぞれが独立に、任意選択で置換されており、一実施形態において１個又は複数の置換基Ｑで任意選択で置換されている］を表す。一実施形態において、イミドはフタルイミドである。
【００４６】
「任意選択で置換されている」という用語は、アルキル、アルケニル、アルキニル、シクロアルキル、アリール、アリーレン、アラルキル、ヘテロアリール、ヘテロアリーレン、及びヘテロシクリル基等の基又は置換基が、１個又は複数の置換基Ｑで置換されていてもよいことを意味するものであり、ここで、各置換基Ｑは独立に、例えば、（ａ）オキソ（＝Ｏ）、ハロ、シアノ（−ＣＮ）、及びニトロ（−ＮＯ２）；
（ｂ）Ｃ１〜６アルキル、Ｃ２〜６アルケニル、Ｃ２〜６アルキニル、Ｃ３〜１０シクロアルキル、Ｃ６〜１４アリール、Ｃ７〜１５アラルキル、ヘテロアリール、及びヘテロシクリル（これらのそれぞれは、１個又は複数の、一実施形態において１個、２個、３個、４個若しくは５個の置換基Ｑａで、任意選択でさらに置換されている）；並びに（ｃ）−Ｃ（Ｏ）Ｒ１ａ、−Ｃ（Ｏ）ＯＲ１ａ、−Ｃ（Ｏ）ＮＲ１ｂＲ１ｃ、−Ｃ（ＮＲ１ａ）ＮＲ１ｂＲ１ｃ、−ＯＲ１ａ、−ＯＣ（Ｏ）Ｒ１ａ、−ＯＣ（Ｏ）ＯＲ１ａ、−ＯＣ（Ｏ）ＮＲ１ｂＲ１ｃ、−ＯＣ（＝ＮＲ１ａ）ＮＲ１ｂＲ１ｃ、−ＯＳ（Ｏ）Ｒ１ａ、−ＯＳ（Ｏ）２Ｒ１ａ、−ＯＳ（Ｏ）ＮＲ１ｂＲ１ｃ、−ＯＳ（Ｏ）２ＮＲ１ｂＲ１ｃ、−ＮＲ１ｂＲ１ｃ、−ＮＲ１ａＣ（Ｏ）Ｒ１ｄ、−ＮＲ１ａＣ（Ｏ）ＯＲ１ｄ、−ＮＲ１ａＣ（Ｏ）ＮＲ１ｂＲ１ｃ、−ＮＲ１ａＣ（＝ＮＲ１ｄ）ＮＲ１ｂＲ１ｃ、−ＮＲ１ａＳ（Ｏ）Ｒ１ｄ、−ＮＲ１ａＳ（Ｏ）２Ｒ１ｄ、−ＮＲ１ａＳ（Ｏ）ＮＲ１ｂＲ１ｃ、−ＮＲ１ａＳ（Ｏ）２ＮＲ１ｂＲ１ｃ、−Ｐ（Ｏ）Ｒ１ａＲ１ｄ、−Ｐ（Ｏ）（ＯＲ１ａ）Ｒ１ｄ、−Ｐ（Ｏ）（ＯＲ１ａ）（ＯＲ１ｄ）、−ＳＲ１ａ、−Ｓ（Ｏ）Ｒ１ａ、−Ｓ（Ｏ）２Ｒ１ａ、−Ｓ（Ｏ）ＮＲ１ｂＲ１ｃ、及び−Ｓ（Ｏ）２ＮＲ１ｂＲ１ｃ［式中、各Ｒ１ａ、Ｒ１ｂ、Ｒ１ｃ、及びＲ１ｄは独立に、（ｉ）水素；（ｉｉ）Ｃ１〜６アルキル、Ｃ２〜６アルケニル、Ｃ２〜６アルキニル、Ｃ３〜１０シクロアルキル、Ｃ６〜１４アリール、Ｃ７〜１５アラルキル、ヘテロアリール、若しくはヘテロシクリル（これらのそれぞれは、１個若しくは複数の、一実施形態において１個、２個、３個若しくは４個の置換基Ｑａで、任意選択で置換されている）であるか；又は（ｉｉｉ）Ｒ１ｂとＲ１ｃは、これらが結合しているＮ原子と一緒になって、１個又は複数の、一実施形態において１個、２個、３個若しくは４個の置換基Ｑａで、任意選択で置換されている、ヘテロアリール若しくはヘテロシクリルを形成する］から選択される。本明細書で使用される場合、置換されることが可能なすべての基は、特段の規定がされた場合を除き、「任意選択で置換されている」。
【００４７】
一実施形態において、各置換基Ｑａは、（ａ）オキソ、シアノ、ハロ、及びニトロ；及び（ｂ）Ｃ１〜６アルキル、Ｃ２〜６アルケニル、Ｃ２〜６アルキニル、Ｃ３〜１０シクロアルキル、Ｃ６〜１４アリール、Ｃ７〜１５アラルキル、ヘテロアリール、及びヘテロシクリル；及び（ｃ）−Ｃ（Ｏ）Ｒ１ｅ、−Ｃ（Ｏ）ＯＲ１ｅ、−Ｃ（Ｏ）ＮＲ１ｆＲ１ｇ、−Ｃ（ＮＲ１ｅ）ＮＲ１ｆＲ１ｇ、−ＯＲ１ｅ、−ＯＣ（Ｏ）Ｒ１ｅ、−ＯＣ（Ｏ）ＯＲ１ｅ、−ＯＣ（Ｏ）ＮＲ１ｆＲ１ｇ、−ＯＣ（＝ＮＲ１ｅ）ＮＲ１ｆＲ１ｇ、−ＯＳ（Ｏ）Ｒ１ｅ、−ＯＳ（Ｏ）２Ｒ１ｅ、−ＯＳ（Ｏ）ＮＲ１ｆＲ１ｇ、−ＯＳ（Ｏ）２ＮＲ１ｆＲ１ｇ、−ＮＲ１ｆＲ１ｇ、−ＮＲ１ｅＣ（Ｏ）Ｒ１ｈ、−ＮＲ１ｅＣ（Ｏ）ＯＲ１ｈ、−ＮＲ１ｅＣ（Ｏ）ＮＲ１ｆＲ１ｇ、−ＮＲ１ｅＣ（＝ＮＲ１ｈ）ＮＲ１ｆＲ１ｇ、−ＮＲ１ｅＳ（Ｏ）Ｒ１ｈ、−ＮＲ１ｅＳ（Ｏ）２Ｒ１ｈ、−ＮＲ１ｅＳ（Ｏ）ＮＲ１ｆＲ１ｇ、−ＮＲ１ｅＳ（Ｏ）２ＮＲ１ｆＲ１ｇ、−Ｐ（Ｏ）Ｒ１ｅＲ１ｈ、−Ｐ（Ｏ）（ＯＲ１ｅ）Ｒ１ｈ、−Ｐ（Ｏ）（ＯＲ１ｅ）（ＯＲ１ｈ）、−ＳＲ１ｅ、−Ｓ（Ｏ）Ｒ１ｅ、−Ｓ（Ｏ）２Ｒ１ｅ、−Ｓ（Ｏ）ＮＲ１ｆＲ１ｇ、及び−Ｓ（Ｏ）２ＮＲ１ｆＲ１ｇ［式中、各Ｒ１ｅ、Ｒ１ｆ、Ｒ１ｇ、及びＲ１ｈは独立に、（ｉ）水素、Ｃ１〜６アルキル、Ｃ２〜６アルケニル、Ｃ２〜６アルキニル、Ｃ３〜１０シクロアルキル、Ｃ６〜１４アリール、Ｃ７〜１５アラルキル、ヘテロアリール、若しくはヘテロシクリルであるか；又は（ｉｉ）Ｒ１ｆとＲ１ｇは、これらが結合しているＮ原子と一緒になって、ヘテロアリール若しくはヘテロシクリルを形成する］からなる群から独立に選択される。
【００４８】
「添加する」、「反応させる」、及び「混合する」という用語は、１つの反応物、試薬、溶媒、触媒、又は反応性基を、別の反応物、試薬、溶媒、触媒、又は反応性基と接触させることを表すために、互換性を持って使用される。特段の規定がされた場合を除き、反応物、試薬、溶媒、触媒、及び反応性基は、個々に、同時に、若しくは別々に添加することができ、及び／又は、明確に規定されていなければ、任意の順序で添加することができる。これらは、加熱しながら、または加熱することなく、添加することができ、任意選択で不活性雰囲気下（例えば、Ｎ２又はＡｒ）で添加することができる。ある特定の実施形態において、「反応させる」という用語は、ｉｎ  ｓｉｔｕでの形成又は反応性基が同じ分子中にある場合の分子内反応を表すこともできる。
【００４９】
「約（ａｂｏｕｔ）」又は「約（ａｐｐｒｏｘｉｍａｔｅｌｙ）」という用語は、当業者によって決定された特定の値に対する許容される誤差を意味し、これは、部分的には、値が測定される又は決定される方法に依存する。ある特定の実施形態において、「約（ａｂｏｕｔ）」又は「約（ａｐｐｒｏｘｉｍａｔｅｌｙ）」という用語は、標準偏差１、２、３、又は４の範囲内を意味する。ある特定の実施形態において、「約（ａｂｏｕｔ）」又は「約（ａｐｐｒｏｘｉｍａｔｅｌｙ）」という用語は、標準偏差１又は２の範囲内を意味する。ある特定の実施形態において、「約（ａｂｏｕｔ）」又は「約（ａｐｐｒｏｘｉｍａｔｅｌｙ）」という用語は、所与の値又は範囲の５０％、２０％、１５％、１０％、９％、８％、７％、６％、５％、４％、３％、２％、１％、０．５％、又は０．０５％の範囲内を意味する。ある特定の実施形態において、「約（ａｂｏｕｔ）」又は「約（ａｐｐｒｏｘｉｍａｔｅｌｙ）」という用語は、所与の値又は範囲の１０％、９％、８％、７％、６％、５％、４％、３％、２％、１％、０．５％、又は０．０５％の範囲内を意味する。
【００５０】
反応に言及する場合、「実質的に完全な」という用語は、反応が、出発材料の約５０％以下、約４０％以下、約３０％以下、約２０％以下、約１０％以下、約５％以下、約４％以下、約３％以下、約２％以下、約１％以下、約０．５％以下、約０．１％以下、又は約０．０５％以下を含有することを意味する。
【００５１】
「開始剤」という用語は、カルボカチオン重合の間に、モノマー（例えば、オレフィン又はイソブチレン）を加えることができる２個以上のカルボカチオンを供給することが可能な化合物を表す。
【００５２】
「開始剤残基」という用語は、２個以上のポリマー基に結合された、多価の部分、一実施形態において二価の部分を表す。ある特定の実施形態において、開始剤残基は、開始剤から誘導される。ある特定の実施形態において、開始剤残基は、２個以上のカルボカチオンを形成し、重合の間にモノマーと反応した後、残存する開始剤の部分である。
【００５３】
「モノマー」という用語は、ポリマーの２個以上の繰り返し単位の１つを形成することが可能である化合物を表す。ある特定の実施形態において、モノマーは、オレフィンである。ある特定の実施形態において、モノマーはイソブテンである。
【００５４】
「コモノマー」という用語は、別のモノマーとコポリマーを形成することが可能であるモノマーを表す。したがって、コポリマーは、２種以上のコモノマーを含む。
【００５５】
「テレケリックポリマー」という用語は、２個以上の末端基を有するポリマーであって、末端基が別の分子と反応することが可能であるポリマーを表す。
【００５６】
「ポリオレフィン」という用語は、２個以上のモノマーのオレフィン単位を含むポリマーを表す。ある特定の実施形態において、ポリオレフィンは、ポリエチレン、ポリプロピレン、ポリイソブチレン、又はポリスチレンである。ある特定の実施形態において、ポリオレフィンは、開始剤残基を含む。
【００５７】
「ポリイソブチレン」又は「ＰＩＢ」という用語は、２個以上のモノマーのイソブチレン単位を含むポリマーを表す。ある特定の実施形態において、ポリイソブチレンは、開始剤残基を含む。
【００５８】
「二価のポリイソブチレン基」という用語は、ポリイソブチレンの二価の残基を表し、これは、ある特定の実施形態において、開始剤残基を含む。
【００５９】
「二価のオリゴオレフィン基」という用語は、２個以上のモノマーのオレフィン単位からなるポリマーの二価の残基を表す。
【００６０】
「二価のオリゴイソブチレン基」という用語は、２個以上のモノマーのイソブチレン単位からなるポリマーの二価の残基を表す。
【００６１】
「ポリアミン」という用語は、２個以上の、一実施形態において２個の、アミノ基を有する化合物を表す。ある特定の実施形態において、ポリアミンは、ポリアミノポリマーである。ある特定の実施形態において、ポリアミンは、ポリアミノポリオレフィンである。ある特定の実施形態において、ポリアミンは、ポリアミノポリイソブチレンである。ある特定の実施形態において、ポリアミンは、ポリエーテルアミンである。ある特定の実施形態において、ポリアミンは、ＲＡ（ＮＨ２）ｑの構造［式中、ＲＡは、アルキル、シクロアルキル、アリール、ヘテロアリール、又はヘテロシクリルであり；ｑは２、３、又は４の整数である］を有する。ある特定の実施形態において、ポリアミンは、Ｈ２Ｎ−ＲＡ−ＮＨ２の構造［式中、ＲＡは、アルキレン、シクロアルキレン、アリーレン、ヘテロアリーレン、又はヘテロシクリレンである］を有する。ある特定の実施形態において、ポリアミンは、Ｈ２Ｎ−Ｃ２〜１２アルキレン−ＮＨ２である。ある特定の実施形態において、ポリアミンは、エチレンジアミンである。ある特定の実施形態において、ポリアミンは、Ｈ２Ｎ−シクロアルキレン−ＮＨ２である。ある特定の実施形態において、ポリアミンは、ジアミノシクロヘキサンである。ある特定の実施形態において、ポリアミンは、１，４−ジアミノシクロヘキサンである。ある特定の実施形態において、ポリアミンは、Ｈ２Ｎ−アリール−ＮＨ２である。ある特定の実施形態において、ポリアミンは、フェニレンジアミンである。ある特定の実施形態において、ポリアミンは、１，４−フェニレンジアミンである。
【００６２】
「ポリアミノポリマー」という用語は、２個以上の、一実施形態において２個の、アミノ基を有するポリマーを表す。ある特定の実施形態において、ポリアミノポリマーは、２個以上の、一実施形態において２個の、末端アミノ基を有する。ある特定の実施形態において、ポリアミノポリマーは、２個以上の、一実施形態において２個の、末端第一級アミノ基を有する。ある特定の実施形態において、ポリアミノポリマーは、テレケリックポリマーである。
【００６３】
「ポリアミノポリオレフィン」という用語は、２個以上の、一実施形態において２個の、アミノ基を有するポリオレフィンを表す。ある特定の実施形態において、ポリアミノポリオレフィンは、２個以上の、一実施形態において２個の、末端アミノ基を有する。ある特定の実施形態において、ポリアミノポリオレフィンは、２個以上の、一実施形態において２個の、末端第一級アミノ基を有する。ある特定の実施形態において、ポリアミノポリオレフィンは、テレケリックポリマーである。ある特定の実施形態において、ポリアミノポリオレフィンは、準リビングポリマーである。ある特定の実施形態において、ポリアミノポリオレフィンは、準リビングテレケリックポリマーである。
【００６４】
「ポリアミノポリイソブチレン」又は「ポリアミノ−ＰＩＢ」という用語は、２個以上の、一実施形態において２個の、アミノ基を有するポリイソブチレン（ＰＩＢ）を表す。ある特定の実施形態において、ポリアミノポリイソブチレンは、２個以上の、一実施形態において２個の、末端アミノ基を有する。ある特定の実施形態において、ポリアミノポリイソブチレンは、２個以上の、一実施形態において、２個の、末端第一級アミノ基を有する。ある特定の実施形態において、ポリアミノポリイソブチレンは、テレケリックポリマーである。ある特定の実施形態において、ポリアミノポリイソブチレンは、準リビングポリマーである。ある特定の実施形態において、ポリアミノポリイソブチレンは、準リビングテレケリックポリマーである。
【００６５】
「ポリエーテルアミン」又は「ポリアミノポリエーテル」という用語は、２個以上の、一実施形態において２個の、アミノ基を有するポリ（アルキレンオキシド）を表す。ある特定の実施形態において、ポリエーテルアミンは、２個以上の、一実施形態において２個の、末端アミノ基を有する。ある特定の実施形態において、ポリエーテルアミンは、２個以上の、一実施形態において２個の、末端第一級アミノ基を有する。ある特定の実施形態において、ポリエーテルアミンは、テレケリックポリマーである。
【００６６】
「ポリアミノポリ（プロピレンオキシド）」又は「ポリアミノポリ（プロピレングリコール）」という用語は、２個以上の、一実施形態において２個の、アミノ基を有するポリ（プロピレンオキシド）を表す。ある特定の実施形態において、ポリアミノポリ（プロピレンオキシド）は、２個以上の、一実施形態において２個の、末端アミノ基を有する。ある特定の実施形態において、ポリアミノポリ（プロピレンオキシド）は、２個以上の、一実施形態において２個の、末端第一級アミノ基を有する。ある特定の実施形態において、ポリアミノポリ（プロピレンオキシド）は、テレケリックポリマーである。
【００６７】
「ポリ無水物」という用語は、２個以上の、一実施形態において２個の、無水物（−Ｃ（Ｏ）−Ｏ−Ｃ（Ｏ）−）基を有する化合物を表す。したがって、「二無水物」という用語は、２個の無水物基を有する化合物を表す。
【００６８】
「ジアミン」という用語は、２個のアミノ基を有する化合物を表す。ある特定の実施形態において、ジアミンは、ジアミノポリマーである。ある特定の実施形態において、ジアミンは、ジアミノポリオレフィンである。ある特定の実施形態において、ジアミンは、ジアミノポリイソブチレンである。ある特定の実施形態において、ジアミンは、ポリエーテルジアミンである。ある特定の実施形態において、ジアミンは、Ｈ２Ｎ−ＲＡ−ＮＨ２の構造［式中、ＲＡは、アルキレン、シクロアルキレン、アリーレン、ヘテロアリーレン、又はヘテロシクリレン］を有する。ある特定の実施形態において、ジアミンは、Ｈ２Ｎ−Ｃ２〜１２アルキレン−ＮＨ２である。ある特定の実施形態において、ジアミンは、エチレンジアミンである。ある特定の実施形態において、ジアミンは、Ｈ２Ｎ−シクロアルキレン−ＮＨ２である。ある特定の実施形態において、ジアミンは、ジアミノシクロヘキサンである。ある特定の実施形態において、ジアミンは１，４−ジアミノシクロヘキサンである。ある特定の実施形態において、ジアミンは、Ｈ２Ｎ−アリール−ＮＨ２である。ある特定の実施形態において、ジアミンは、フェニレンジアミンである。ある特定の実施形態において、ジアミンは、１，４−フェニレンジアミンである。
【００６９】
「ジアミノポリマー」という用語は、２個のアミノ基を有するポリマーを表す。ある特定の実施形態において、ジアミノポリマーは、２個の末端アミノ基を有する。ある特定の実施形態において、ジアミノポリマーは２個の末端第一級アミノ基を有する。ある特定の実施形態において、ジアミノポリマーは、テレケリックポリマーである。
【００７０】
「ジアミノポリオレフィン」という用語は、２個のアミノ基を有するポリオレフィンを表す。ある特定の実施形態において、ジアミノポリオレフィンは、２個の末端アミノ基を有する。ある特定の実施形態において、ジアミノポリオレフィンは、２個の末端第一級アミノ基を有する。ある特定の実施形態において、ジアミノポリオレフィンは、テレケリックポリマーである。ある特定の実施形態において、ジアミノポリオレフィンは、準リビングポリマーである。ある特定の実施形態において、ジアミノポリオレフィンは、準リビングテレケリックポリマーである。
【００７１】
「ジアミノポリイソブチレン」又は「ジアミノ−ＰＩＢ」という用語は、２個のアミノ基を有するポリイソブチレン（ＰＩＢ）を表す。ある特定の実施形態において、ジアミノポリイソブチレンは、２個の末端アミノ基を有する。ある特定の実施形態において、ジアミノポリイソブチレンは、２個の末端第一級アミノ基を有する。ある特定の実施形態において、ジアミノポリイソブチレンは、テレケリックポリマーである。ある特定の実施形態において、ジアミノポリイソブチレンは、準リビングポリマーである。ある特定の実施形態において、ジアミノポリイソブチレンは、準リビングテレケリックポリマーである。
【００７２】
「ポリエーテルジアミン」又は「ジアミノポリエーテル」という用語は、２個のアミノ基を有するポリ（アルキレンオキシド）を表す。ある特定の実施形態において、ポリエーテルジアミンは、２個の末端アミノ基を有する。ある特定の実施形態において、ポリエーテルジアミンは、２個の末端第一級アミノ基を有する。ある特定の実施形態において、ポリエーテルジアミンは、テレケリックポリマーである。
【００７３】
「ジアミノポリ（プロピレンオキシド）」又は「ジアミノポリ（プロピレングリコール）」という用語は、２個のアミノ基を有するポリ（プロピレンオキシド）を表す。ある特定の実施形態において、ジアミノポリ（プロピレンオキシド）は、２個の末端アミノ基を有する。ある特定の実施形態において、ジアミノポリ（プロピレンオキシド）は、２個の末端第一級アミノ基を有する。ある特定の実施形態において、ジアミノポリ（プロピレンオキシド）は、テレケリックポリマーである。
【００７４】
「準リビングポリオレフィン」という用語は、無視できない程の不可逆的な鎖切断の事象なしに重合が進行する、準リビング重合条件下で形成されるポリオレフィンを表す。
【００７５】
「多分散性指数」又は「ＰＤＩ」という用語は、ポリマーの数平均分子量に対するポリマーの重量平均分子量の比を表す。
【００７６】
５．２  ポリアミンとポリ無水物のコポリマー
一実施形態において、本明細書で提供されるものは、２個以上のアミノ基を有するポリアミンと、２個以上の無水物基を有するポリ無水物のコポリマーであり、ここで、ポリアミンは、２個以上のアミノ基を有する、ポリアミノポリオレフィン、一実施形態において準リビングポリアミノポリオレフィンを含む。したがって、ある実施形態において、本明細書で提供されるものは、ポリアミンとポリ無水物のコポリマーであり、ここで、ポリアミンは準リビングポリアミノポリオレフィンを含む。
【００７７】
別の実施形態において、本明細書で提供されるものは、２個以上の末端アミノ基を有するポリアミノポリマーと、２個以上の無水物基を有するポリ無水物のコポリマーであり、ここで、ポリアミノポリマーは、２個以上の末端アミノ基を有する、ポリアミノポリオレフィン、一実施形態において準リビングポリアミノポリオレフィンを含む。したがって、ある実施形態において、本明細書で提供されるものは、ポリアミノポリマーとポリ無水物のコポリマーであり、ここで、ポリアミノポリマーは、準リビングポリアミノポリオレフィンを含む。
【００７８】
さらに別の実施形態において、本明細書で提供されるものは、２個以上の末端アミノ基を有する、ポリアミノポリオレフィン、一実施形態において準リビングポリアミノポリオレフィンと、２個以上の無水物基を有するポリ無水物のコポリマーである。したがって、ある実施形態において、本明細書で提供されるものは、準リビングポリアミノポリオレフィンとポリ無水物のコポリマーである。
【００７９】
さらに別の実施形態において、本明細書で提供されるものは、２個以上の末端アミノ基を有するポリアミノポリマーと、２個以上の無水物基を有するポリ無水物のコポリマーであり、ここで、ポリアミノポリマーは、２個以上の末端アミノ基を有する、ポリアミノポリオレフィン、一実施形態において準リビングポリアミノポリオレフィン、及び２個以上の末端アミノ基を有するポリエーテルアミンを含む。したがって、ある実施形態において、本明細書で提供されるものは、ポリアミノポリマー及びポリ無水物のコポリマーであり、ここで、ポリアミノポリマーは、準リビングポリアミノポリオレフィン及びポリエーテルアミンを含む。
【００８０】
さらに別の実施形態において、本明細書で提供されるものは、２個以上の末端アミノ基を有する、ポリアミノポリオレフィン、一実施形態において準リビングポリアミノポリオレフィンと、２個以上の末端アミノ基を有するポリエーテルアミンと、２個以上の無水物基を有するポリ無水物とのコポリマーである。したがって、ある実施形態において、本明細書で提供されるものは、準リビングポリアミノポリオレフィンと、ポリエーテルアミンと、ポリ無水物とのコポリマーである。
【００８１】
一実施形態において、本明細書で提供されるものは、２個以上の末端アミノ基を有するポリアミンと、２個以上の無水物基を有するポリ無水物のコポリマーであり、ここで、ポリアミンは、２個以上の末端アミノ基を有する、ポリアミノ−ＰＩＢ、一実施形態において準リビングポリアミノ−ＰＩＢを含む。したがって、ある実施形態において、本明細書で提供されるものは、ポリアミンとポリ無水物のコポリマーであり、ここで、ポリアミンは、準リビングポリアミノ−ＰＩＢを含む。
【００８２】
別の実施形態において、本明細書で提供されるものは、２個以上の末端アミノ基を有するポリアミノポリマーと、２個以上の無水物基を有するポリ無水物のコポリマーであり、ここで、ポリアミノポリマーは、２個以上の末端アミノ基を有する、ポリアミノ−ＰＩＢ、一実施形態において準リビングポリアミノ−ＰＩＢを含む。したがって、ある実施形態において、本明細書で提供されるものは、ポリアミノポリマーとポリ無水物のコポリマーであり、ここで、ポリアミノポリマーは、準リビングポリアミノ−ＰＩＢを含む。
【００８３】
さらに別の実施形態において、本明細書で提供されるものは、２個以上の末端アミノ基を有する、ポリアミノ−ＰＩＢ、一実施形態において準リビングポリアミノ−ＰＩＢと、２個以上の無水物基を有するポリ無水物のコポリマーである。したがって、ある実施形態において、本明細書で提供されるものは、準リビングポリアミノ−ＰＩＢとポリ無水物のコポリマーである。
【００８４】
さらに別の実施形態において、本明細書で提供されるものは、２個以上の末端アミノ基を有するポリアミノポリマーと、２個以上の無水物基を有するポリ無水物のコポリマーであり、ここで、ポリアミノポリマーは、２個以上の末端アミノ基を有する、ポリアミノ−ＰＩＢ、一実施形態において準リビングポリアミノ−ＰＩＢ、及び２個以上の末端アミノ基を有するポリアミノポリ（プロピレンオキシド）を含む。したがって、ある実施形態において、本明細書で提供されるものは、ポリアミノポリマーとポリ無水物のコポリマーであり、ここで、ポリアミノポリマーは、準リビングポリアミノ−ＰＩＢ及びポリアミノポリ（プロピレンオキシド）を含む。
【００８５】
さらに別の実施形態において、本明細書で提供されるものは、２個以上の末端アミノ基を有する、ポリアミノ−ＰＩＢ、一実施形態において準リビングポリアミノ−ＰＩＢ、及び２個以上の末端アミノ基を有するポリアミノポリ（プロピレンオキシド）と、２個以上の無水物基を有するポリ無水物とのコポリマーである。したがって、ある実施形態において、本明細書で提供されるものは、準リビングポリアミノ−ＰＩＢと、ポリアミノポリ（プロピレンオキシド）と、ポリ無水物とのコポリマーである。
【００８６】
一実施形態において、本明細書で提供されるものは、ジアミンと二無水物のコポリマーであり、ここで、ジアミンは、ジアミノポリオレフィン、一実施形態において準リビングジアミノポリオレフィンを含む。したがって、ある実施形態において、本明細書で提供されるものは、ジアミンと二無水物のコポリマーであり、ここで、ジアミンは、準リビングジアミノポリオレフィンを含む。
【００８７】
別の実施形態において、本明細書で提供されるものは、ジアミノポリマーと二無水物のコポリマーであり、ここで、ジアミノポリマーは、ジアミノポリオレフィン、一実施形態において準リビングジアミノポリオレフィンを含む。したがって、ある実施形態において、本明細書で提供されるものは、ジアミノポリマーと二無水物のコポリマーであり、ここで、ジアミノポリマーは、準リビングジアミノポリオレフィンを含む。
【００８８】
さらに別の実施形態において、本明細書で提供されるものは、ジアミノポリオレフィン、一実施形態において準リビングジアミノポリオレフィンと、二無水物のコポリマーである。したがって、ある実施形態において、本明細書で提供されるものは、準リビングジアミノポリオレフィンと二無水物のコポリマーである。
【００８９】
さらに別の実施形態において、本明細書で提供されるものは、ジアミノポリマーと二無水物のコポリマーであり、ここで、ジアミノポリマーは、ジアミノポリオレフィン、一実施形態において準リビングジアミノポリオレフィン、及びポリエーテルジアミンを含む。したがって、ある実施形態において、本明細書で提供されるものは、ジアミノポリマーと二無水物のコポリマーであり、ここで、ジアミノポリマーは、準リビングジアミノポリオレフィン及びポリエーテルジアミンを含む。
【００９０】
さらに別の実施形態において、本明細書で提供されるものは、ジアミノポリオレフィン、一実施形態において準リビングジアミノポリオレフィンと、ポリエーテルジアミンと、二無水物とのコポリマーである。したがって、ある実施形態において、本明細書で提供されるものは、準リビングジアミノポリオレフィンと、ポリエーテルジアミンと、二無水物とのコポリマーである。
【００９１】
一実施形態において、本明細書で提供されるものは、ジアミンと二無水物のコポリマーであり、ここで、ジアミンは、ジアミノポリイソブチレン（ジアミノ−ＰＩＢ）、一実施形態において準リビングジアミノ−ＰＩＢを含む。したがって、ある実施形態において、本明細書で提供されるものは、ジアミンと二無水物のコポリマーであり、ここで、ジアミンは、準リビングジアミノ−ＰＩＢを含む。
【００９２】
別の実施形態において、本明細書で提供されるものは、ジアミノポリマーと二無水物のコポリマーであり、ここで、ジアミノポリマーは、ジアミノポリイソブチレン（ジアミノ−ＰＩＢ）、一実施形態において準リビングジアミノ−ＰＩＢを含む。したがって、ある実施形態において、本明細書で提供されるものは、ジアミノポリマーと二無水物のコポリマーであり、ここで、ジアミノポリマーは、準リビングジアミノ−ＰＩＢを含む。
【００９３】
さらに別の実施形態において、本明細書で提供されるものは、ジアミノ−ＰＩＢ、一実施形態において準リビングジアミノＰＩＢと、二無水物のコポリマーである。したがって、ある実施形態において、本明細書で提供されるものは、準リビングジアミノ−ＰＩＢと二無水物のコポリマーである。
【００９４】
さらに別の実施形態において、本明細書で提供されるものは、ジアミノポリマーと二無水物のコポリマーであり、ここで、ジアミノポリマーは、ジアミノ−ＰＩＢ、一実施形態において、準リビングジアミノ−ＰＩＢ、及びジアミノポリ（プロピレンオキシド）を含む。したがって、ある実施形態において、本明細書で提供されるものは、ジアミノポリマーと二無水物のコポリマーであり、ここで、ジアミノポリマーは、準リビングジアミノ−ＰＩＢ及びジアミノポリ（プロピレンオキシド）を含む。
【００９５】
さらに別の実施形態において、本明細書で提供されるものは、ジアミノ−ＰＩＢ、一実施形態において準リビングジアミノ−ＰＩＢと、ジアミノポリ（プロピレンオキシド）と、二無水物とのコポリマーである。したがって、ある実施形態において、本明細書で提供されるものは、準リビングジアミノ−ＰＩＢと、ジアミノポリ（プロピレンオキシド）と、二無水物とのコポリマーである。
【００９６】
ある特定の実施形態において、本明細書で提供されるコポリマーは、２個以上の末端アミノ基を有する。ある特定の実施形態において、本明細書で提供されるコポリマーは、２個、３個、又は４個の末端アミノ基を有する。ある特定の実施形態において、本明細書で提供されるコポリマーは、２個の末端アミノ基を有する。ある特定の実施形態において、本明細書で提供されるコポリマーは、３個の末端アミノ基を有する。ある特定の実施形態において、本明細書で提供されるコポリマーは、４個の末端アミノ基を有する。
【００９７】
ある特定の実施形態において、末端アミノ基は、それぞれが第一級アミノ基である。ある特定の実施形態において、末端アミノ基は、エンドキャッピング試薬と反応させることによってエンドキャップされている。ある特定の実施形態において、末端アミノ基は、アシル基でエンドキャップされて、それによって、末端アミド基を形成する。ある特定の実施形態において、末端アミノ基は、アセチル基でエンドキャップされて、それによって、末端アセトアミド基を形成する。ある特定の実施形態において、末端アミノ基は、無水物と反応させることによってエンドキャップされて、イミド基を形成する。ある特定の実施形態において、末端アミノ基は、無水フタル酸と反応させることによってエンドキャップされて、フタルイミド基を形成する。ある特定の実施形態において、末端アミノ基は、アルコキシカルボニル基でエンドキャップされて、それによって、末端アルコキシカルボキサミド基を形成する。
【００９８】
一実施形態において、本明細書で提供されるものは、式Ａのコポリマー
【化２】
0006344799.tif 000003
［式中、
各Ｘは独立に、アルキレン、シクロアルキレン、アリーレン、ヘテロアリーレン、ヘテロシクリレン、又は二価のポリマー基であり、但し、Ｘ基の少なくとも１つは、二価のポリオレフィン基であり；
各Ｙは独立に、２個の基を含有する二価の部分であり、基のそれぞれが独立に、アミド又はイミドであり；
Ｒ５及びＲ６は、それぞれが独立に、アミノ、アミド、又はイミドであり；
ｎは、約１から約１００の整数である］
である。
【００９９】
一実施形態において、本明細書で提供されるものは、式Ａのコポリマーであり、各Ｘは独立に、二価のポリマー基であり、但し、Ｘ基の少なくとも１つは、二価のポリオレフィン基である。
【０１００】
別の実施形態において、本明細書で提供されるものは、式Ａのコポリマーであり、各Ｘは独立に、二価のポリオレフィン又はポリ（アルキレンオキシド）基であり、但し、Ｘ基の少なくとも１つは、二価のポリオレフィン基であり；各Ｙは独立に、２個のイミド基を含有する二価の部分であり；Ｒ５及びＲ６はそれぞれが独立に、アミノ、アミド、又はイミドであり；ｎは約１から約２０の範囲の整数である。
【０１０１】
さらに別の実施形態において、本明細書で提供されるものは、式Ａのコポリマーであり、各Ｘは独立に、二価のポリイソブチレン又はポリ（プロピレンオキシド）基であり、但し、Ｘ基の少なくとも１つは、二価のポリイソブチレン基であり；各Ｙは独立に、２個のイミド基を含有する二価の部分であり；Ｒ５及びＲ６はそれぞれが独立に、アミノ、アミド、又はイミドであり；ｎは１、２、３、４、５、６、７、８、９、又は１０の整数である。
【０１０２】
ある特定の実施形態において、本明細書で提供されるコポリマーは、約１，０００から約１，０００，０００、約２，０００から約５００，０００、約２，０００から約２００，０００、約２，０００から約１００，０００、約５，０００から約５０，０００の範囲の重量平均分子量を有する。ある特定の実施形態において、本明細書で提供されるコポリマーは、約１，０００から約１，０００，０００の重量平均分子量を有する。ある特定の実施形態において、本明細書で提供されるコポリマーは、約２，０００から約５００，０００の重量平均分子量を有する。ある特定の実施形態において、本明細書で提供されるコポリマーは、約２，０００から約２００，０００の重量平均分子量を有する。ある特定の実施形態において、本明細書で提供されるコポリマーは、約２，０００から約１００，０００の重量平均分子量を有する。ある特定の実施形態において、本明細書で提供されるコポリマーは、約５，０００から約５０，０００の重量平均分子量を有する。ある特定の実施形態において、本明細書で提供されるコポリマーは、約５，０００、約１０，０００、約１５，０００、約２０，０００、約２５，０００、約３０，０００、約３５，０００、約４０，０００、約４５，０００、又は約５０，０００の重量平均分子量を有する。
【０１０３】
ある特定の実施形態において、本明細書で提供されるコポリマーは、約１，０００から約１，０００，０００、約２，０００から約５００，０００、約２，０００から約２００，０００、約２，０００から約１００，０００、約５，０００から約５０，０００の範囲の数平均分子量を有する。ある特定の実施形態において、本明細書で提供されるコポリマーは、約１，０００から約１，０００，０００の数平均分子量を有する。ある特定の実施形態において、本明細書で提供されるコポリマーは、約２，０００から約５００，０００の数平均分子量を有する。ある特定の実施形態において、本明細書で提供されるコポリマーは、約２，０００から約２００，０００の数平均分子量を有する。ある特定の実施形態において、本明細書で提供されるコポリマーは、約２，０００から約１００，０００の数平均分子量を有する。ある特定の実施形態において、本明細書で提供されるコポリマーは、約５，０００から約５０，０００の数平均分子量を有する。ある特定の実施形態において、本明細書で提供されるコポリマーは、約５，０００、約１０，０００、約１５，０００、約２０，０００、約２５，０００、約３０，０００、約３５，０００、約４０，０００、約４５，０００、又は約５０，０００の数平均分子量を有する。
【０１０４】
ある特定の実施形態において、本明細書で提供されるコポリマーは、約１０以下、約５以下、約２．５以下、約２以下、約１．５以下、約１．２以下、又は約１．１以下の多分散性指数を有する。ある特定の実施形態において、本明細書で提供されるコポリマーは、約１０以下の多分散性指数を有する。ある特定の実施形態において、本明細書で提供されるコポリマーは、約５以下の多分散性指数を有する。ある特定の実施形態において、本明細書で提供されるコポリマーは、約２．５以下の多分散性指数を有する。ある特定の実施形態において、本明細書で提供されるコポリマーは、約２以下の多分散性指数を有する。ある特定の実施形態において、本明細書で提供されるコポリマーは、約１．５以下の多分散性指数を有する。ある特定の実施形態において、本明細書で提供されるコポリマーは、約１．２以下の多分散性指数を有する。ある特定の実施形態において、本明細書で提供されるコポリマーは、約１．１以下の多分散性指数を有する。
【０１０５】
ａ．ポリアミノポリマー
一実施形態において、前記ポリアミノポリマーは、２個以上のアミノ基を含む。ある特定の実施形態において、ポリアミノポリマーは、２個、３個、又は、４個のアミノ基を含む。ある特定の実施形態において、ポリアミノポリマーは、２個のアミノ基を含む。ある特定の実施形態において、ポリアミノポリマーは、３個のアミノ基を含む。ある特定の実施形態において、ポリアミノポリマーは、４個のアミノ基を含む。
【０１０６】
別の実施形態において、前記ポリアミノポリマーは２個以上の第一級アミノ基を含む。ある特定の実施形態において、ポリアミノポリマーは、２個、３個、又は４個の第一級アミノ基を含む。ある特定の実施形態において、ポリアミノポリマーは２個の第一級アミノ基を含む。ある特定の実施形態において、ポリアミノポリマーは、３個の第一級アミノ基を含む。ある特定の実施形態において、ポリアミノポリマーは、４個の第一級アミノ基を含む。
【０１０７】
一実施形態において、前記ポリアミノポリマーは、ポリアミノポリオレフィンを含む。別の実施形態において、ポリアミノポリマーは、ポリアミノポリオレフィンである。
【０１０８】
一実施形態において、前記ポリアミノポリマーは、ポリアミノポリオレフィン及びポリエーテルアミンを含む。別の実施形態において、ポリアミノポリマーは、ポリアミノポリオレフィンとポリエーテルアミンの混合物である。ある特定の実施形態において、前記コポリマー中のポリアミノポリオレフィンのポリエーテルアミンに対するモル比は、約０．１から約１００、約０．２から約５０、約０．５から約２５、約１から約１０、又は約１から約５の範囲である。ある特定の実施形態において、コポリマー中のポリアミノポリオレフィンのポリエーテルアミンに対するモル比は、約１から約５である。ある特定の実施形態において、コポリマー中のポリアミノポリオレフィンのポリエーテルアミンに対するモル比は、約１、約１．５、約２、約２．５、約３、約３．５、約４、約４．５、又は約５である。
【０１０９】
ある特定の実施形態において、前記ポリアミノポリマーは、約１００から約１００，０００、約２００から約５０，０００、約５００から約２０，０００、約１，０００から約１０，０００、約１，０００から約５，０００の範囲の重量平均分子量を有する。
【０１１０】
ある特定の実施形態において、前記ポリアミノポリマーは、約１００から約１００，０００、約２００から約５０，０００、約５００から約２０，０００、約１，０００から約１０，０００、約１，０００から約５，０００の範囲の数平均分子量を有する。
【０１１１】
ある特定の実施形態において、前記ポリアミノポリマーは、約２以下、約１．８以下、約１．６以下、約１．５以下、約１．４以下、約１．３以下、約１．２以下、又は約１．１以下の多分散性指数を有する。
【０１１２】
一実施形態において、前記ポリアミノポリマーは、ポリアミノ−ＰＩＢを含む。別の実施形態において、ポリアミノポリマーは、ポリアミノ−ＰＩＢである。
【０１１３】
一実施形態において、前記ポリアミノポリマーは、ポリアミノ−ＰＩＢ及びポリアミノポリ（プロピレンオキシド）を含む。別の実施形態において、ポリアミノポリマーは、ポリアミノ−ＰＩＢとポリアミノポリ（プロピレンオキシド）の混合物である。ある特定の実施形態において、コポリマー中のポリアミノポリ（プロピレンオキシド）に対するポリアミノ−ＰＩＢのモル比は、約０．１から約１００、約０．２から約５０、約０．５から約２５、約１から約１０、又は約１から約５の範囲である。ある特定の実施形態において、コポリマー中のポリアミノポリ（プロピレンオキシド）に対するポリアミノ−ＰＩＢのモル比は、約１から約５である。ある特定の実施形態において、コポリマー中のポリアミノポリ（プロピレンオキシド）に対するポリアミノ−ＰＩＢのモル比は、約１、約１．５、約２、約２．５、約３、約３．５、約４、約４．５、又は約５である。
【０１１４】
一実施形態において、前記ポリアミノポリマーは、２個のアミノ基を含むジアミノポリマーである。別の実施形態では、ジアミノポリマーは、２個の第一級アミノ基を含む。
【０１１５】
一実施形態において、前記ジアミノポリマーは、ジアミノポリオレフィンを含む。別の実施形態において、ジアミノポリマーは、ジアミノポリオレフィンである。
【０１１６】
一実施形態において、前記ジアミノポリマーは、ジアミノポリオレフィン及びポリエーテルジアミンを含む。別の実施形態において、ジアミノポリマーは、ジアミノポリオレフィンとポリエーテルジアミンの混合物である。ある特定の実施形態において、コポリマー中のポリエーテルジアミンに対するジアミノポリオレフィンのモル比は、約０．１から約１００、約０．２から約５０、約０．５から約２５、約１から約１０、又は約１から約５の範囲である。ある特定の実施形態において、コポリマー中のポリエーテルジアミンに対するジアミノポリオレフィンのモル比は、約１から約５である。ある特定の実施形態において、コポリマー中のポリエーテルジアミンに対するジアミノポリオレフィンのモル比は、約１、約１．５、約２、約２．５、約３、約３．５、約４、約４．５、又は、約５である。
【０１１７】
一実施形態において、前記ジアミノポリマーは、ジアミノ−ＰＩＢを含む。別の実施形態において、ジアミノポリマーは、ジアミノ−ＰＩＢである。
【０１１８】
一実施形態において、前記ジアミノポリマーは、ジアミノ−ＰＩＢ及びジアミノポリ（プロピレンオキシド）を含む。別の実施形態において、ジアミノポリマーは、ジアミノ−ＰＩＢとジアミノポリ（プロピレンオキシド）の混合物である。ある特定の実施形態において、コポリマー中のジアミノポリ（プロピレンオキシド）に対するジアミノ−ＰＩＢのモル比は、約０．１から約１００、約０．２から約５０、約０．５から約２５、約１から約１０、又は約１から約５の範囲である。ある特定の実施形態において、コポリマー中のジアミノポリ（プロピレンオキシド）に対するジアミノ−ＰＩＢのモル比は、約１から約５である。ある特定の実施形態において、コポリマー中のジアミノポリ（プロピレンオキシド）に対するジアミノ−ＰＩＢのモル比は、約１、約１．５、約２、約２．５、約３、約３．５、約４、約４．５、又は約５である。
【０１１９】
ｉ．ポリアミノポリオレフィン
一実施形態において、前記ポリアミノポリマーは、２個以上のアミノ基を含むポリオレフィンである。ある特定の実施形態において、ポリアミノポリオレフィンは、２個、３個、又は４個のアミノ基を含む。ある特定の実施形態において、ポリアミノポリオレフィンは、２個のアミノ基を含む。ある特定の実施形態において、ポリアミノポリオレフィンは、３個のアミノ基を含む。ある特定の実施形態において、ポリアミノポリオレフィンは、４個のアミノ基を含む。
【０１２０】
別の実施形態において、前記ポリアミノポリオレフィンは、２個以上の第一級アミノ基を含む。ある特定の実施形態において、ポリアミノポリオレフィンは、２個、３個、又は４個の第一級アミノ基を含む。ある特定の実施形態において、ポリアミノポリオレフィンは、２個の第一級アミノ基を含む。ある特定の実施形態において、ポリアミノポリオレフィンは、３個の第一級アミノ基を含む。ある特定の実施形態において、ポリアミノポリオレフィンは、４個の第一級アミノ基を含む。
【０１２１】
ある特定の実施形態において、前記ポリアミノポリオレフィンは、準リビングポリアミノポリオレフィンである。ある特定の実施形態において、ポリアミノポリオレフィンは、ポリアミノ−ＰＩＢである。ある特定の実施形態において、ポリアミノポリオレフィンは、準リビングポリアミノ−ＰＩＢである。
【０１２２】
ある特定の実施形態において、前記ポリアミノポリオレフィンは、ジアミノポリオレフィンである。ある特定の実施形態において、ジアミノポリオレフィンは、準リビングジアミノポリオレフィンである。ある特定の実施形態において、ジアミノポリオレフィンは、ジアミノ−ＰＩＢである。ある特定の実施形態において、ジアミノポリオレフィンは、準リビングジアミノ−ＰＩＢである。
【０１２３】
ある特定の実施形態において、前記ポリアミノポリオレフィンは、約１００から約１０，０００、約２００から約５，０００、約５００から約５，０００、約１，０００から約５，０００、約２，０００から約５，０００、又は約４、０００から約５，０００の範囲の重量平均分子量を有する。ある特定の実施形態において、ポリアミノポリオレフィンは、約１，０００から約１０，０００、約２，０００から約１０，０００、又は約２，０００から約５，０００の範囲の重量平均分子量を有する。ある特定の実施形態において、ポリアミノポリオレフィンは、約１，０００、約２，０００、約３，０００、約４，０００、又は約５，０００の重量平均分子量を有する。
【０１２４】
ある特定の実施形態において、前記ポリアミノポリオレフィンは、約１００から約１０，０００、約２００から約５，０００、約５００から約５，０００、約１，０００から約５，０００、約２，０００から約５，０００、又は約４，０００から約５，０００の範囲の数平均分子量を有する。ある特定の実施形態において、ポリアミノポリオレフィンは、約１，０００から約１０，０００、約２，０００から約１０，０００、又は約２，０００から約５，０００の範囲の数平均分子量を有する。ある特定の実施形態において、ポリアミノポリオレフィンは、約１，０００、約２，０００、約３，０００、約４，０００、又は約５，０００の数平均分子量を有する。
【０１２５】
ある特定の実施形態において、前記ポリアミノポリオレフィンは、約２以下、約１．８以下、約１．６以下、約１．５以下、約１．４以下、約１．３以下、約１．２以下、又は約１．１以下の多分散性指数を有する。
【０１２６】
一実施形態において、前記ポリアミノポリオレフィンは、式Ｉの構造
【化３】
0006344799.tif 000004
［式中、
各Ｌは独立に、結合、アルキレン、アルケニレン、シクロアルキレン、アリーレン、ヘテロアリーレン、又はヘテロシクリレンであり；
各Ｚは独立に、結合、−Ｏ−、−Ｓ−、−ＮＲｚ−、−Ｃ（Ｏ）−、−Ｃ（Ｏ）ＮＲｚ−、−ＯＣ（Ｏ）ＮＲｚ−、−ＮＲｚＣ（Ｏ）ＮＲｚ−、又は−ＮＲｚＣ（ＮＲｚ）ＮＲｚ−であり；各ＲＺは独立に、水素又はアルキルであり；
各Ｒｂは独立に、二価のオリゴオレフィン基であり；
Ｒｘは、官能価ｒの開始剤残基であり；
各Ｒ１及びＲ２は独立に、水素、ヒドロキシ又はアルキルであり；
各ｍは独立に、０、１、２、３、４、５、６、７、８、９、１０、１１、１２、１３、１４、１５、１６、１７、１８、１９、又は２０の整数であり；
ｒは、２、３、４、５、６、７、又は８の整数であり；
アルキル、アルキレン、アルケニレン、シクロアルキレン、アリーレン、ヘテロアリーレン、及びヘテロシクリレンは、それぞれが独立に且つ任意選択で置換されている］
を有する。
【０１２７】
一実施形態において、式Ｉのポリアミノポリオレフィンは、式ＩＩの構造
【化４】
0006344799.tif 000005
［式中、各Ｒ３及びＲ４は独立に、水素、アルキル、又はアルコキシであり、アルキル及びアルコキシは、それぞれが独立に且つ任意選択で置換されており、Ｒ１、Ｒ２、Ｒｂ、Ｒｘ、ｍ、及びｒは、それぞれが本明細書で定義された通りである］
を有する。
【０１２８】
一実施形態において、式ＩＩのポリアミノポリオレフィンは、式ＩＩ−１の構造
【化５】
0006344799.tif 000006
［式中、Ｒ１、Ｒ２、Ｒ３、Ｒ４、Ｒｂ、Ｒｘ、ｍ、及びｒは、それぞれが本明細書で定義された通りである］
を有する。
【０１２９】
別の実施形態において、式ＩＩのポリアミノポリオレフィンは、式ＩＩ−２の構造
【化６】
0006344799.tif 000007
［式中、Ｒ１、Ｒ２、Ｒ３、Ｒ４、Ｒｂ、Ｒｘ、ｍ、及びｒは、それぞれが本明細書で定義された通りである］
を有する。
【０１３０】
さらに別の実施形態において、式ＩＩのポリアミノポリオレフィンは、式ＩＩ−３の構造
【化７】
0006344799.tif 000008
［式中、Ｒ１、Ｒ２、Ｒ４、Ｒｂ、Ｒｘ、ｍ、及びｒは、それぞれが本明細書で定義された通りである］
を有する。
【０１３１】
一実施形態において、式ＩＩのポリアミノポリオレフィンは、式ＩＩ−４のジアミノポリオレフィン
【化８】
0006344799.tif 000009
［式中、Ｒ１、Ｒ２、Ｒ３、Ｒ４、Ｒｂ、Ｒｘ、及びｍは、それぞれが本明細書で定義された通りである］
である。
【０１３２】
別の実施形態において、式ＩＩのポリアミノポリオレフィンは、式ＩＩ−５のジアミノポリオレフィン
【化９】
0006344799.tif 000010
［式中、Ｒ１、Ｒ２、Ｒ３、Ｒ４、Ｒｂ、Ｒｘ、及びｍは、それぞれが本明細書で定義された通りである］
である。
【０１３３】
さらに別の実施形態において、式ＩＩのポリアミノポリオレフィンは、式ＩＩ−６のジアミノポリオレフィン
【化１０】
0006344799.tif 000011
［式中、Ｒ１、Ｒ２、Ｒ３、Ｒ４、Ｒｂ、Ｒｘ、及びｍは、それぞれが本明細書で定義された通りである］
である。
【０１３４】
さらに別の実施形態において、式ＩＩのポリアミノポリオレフィンは、式ＩＩ−７のジアミノポリオレフィン
【化１１】
0006344799.tif 000012
［式中、Ｒ１、Ｒ２、Ｒ３、Ｒ４、Ｒｂ、Ｒｘ、及びｍは、それぞれが本明細書で定義された通りである］
である。
【０１３５】
さらに別の実施形態において、式ＩＩのポリアミノポリオレフィンは、式ＩＩ−８のジアミノポリオレフィン
【化１２】
0006344799.tif 000013
［式中、Ｒ１、Ｒ２、Ｒ３、Ｒ４、Ｒｂ、Ｒｘ、及びｍは、それぞれが本明細書で定義された通りである］
である。
【０１３６】
さらに別の実施形態において、式ＩＩのポリアミノポリオレフィンは、式ＩＩ−９のジアミノポリオレフィン
【化１３】
0006344799.tif 000014
［式中、Ｒ１、Ｒ２、Ｒ３、Ｒ４、Ｒｂ、Ｒｘ、及びｍは、それぞれが本明細書で定義された通りである］
である。
【０１３７】
さらに別の実施形態において、式ＩＩのポリアミノポリオレフィンは、式ＩＩ−１０のジアミノポリオレフィン
【化１４】
0006344799.tif 000015
［式中、Ｒ１、Ｒ２、Ｒ３、Ｒ４、Ｒｂ、Ｒｘ、及びｍは、それぞれが本明細書で定義された通りである］
である。
【０１３８】
一実施形態において、式ＩＩのポリアミノポリオレフィンは、式ＩＩＩのジアミノ−ＰＩＢ
【化１５】
0006344799.tif 000016
［式中、Ｒｂは、二価のオリゴイソブチレン基であり、Ｒｃは、水素又はアルキルであり、アルキルは、任意選択で置換されており；Ｒ１、Ｒ２、Ｒ３、Ｒ４、及びｍは、それぞれが本明細書で定義された通りである］
である。
【０１３９】
一実施形態において、式ＩＩＩのジアミノ−ＰＩＢは、式ＩＩＩ−１の構造
【化１６】
0006344799.tif 000017
［式中、Ｒ１、Ｒ２、Ｒ３、Ｒ４、Ｒｂ、Ｒｃ、及びｍは、それぞれが本明細書で定義された通りである］
を有する。
【０１４０】
別の実施形態において、式ＩＩＩのジアミノ−ＰＩＢは、式ＩＩＩ−２の構造
【化１７】
0006344799.tif 000018
［式中、Ｒ１、Ｒ２、Ｒ３、Ｒ４、Ｒｂ、Ｒｃ、及びｍは、それぞれが本明細書で定義された通りである］
を有する。
【０１４１】
さらに別の実施形態において、式ＩＩＩのジアミノ−ＰＩＢは、式ＩＩＩ−３の構造
【化１８】
0006344799.tif 000019
［式中、Ｒ１、Ｒ２、Ｒ３、Ｒ４、Ｒｂ、Ｒｃ、及びｍは、それぞれが本明細書で定義された通りである］
を有する。
【０１４２】
さらに別の実施形態において、式ＩＩＩのジアミノ−ＰＩＢは、式ＩＩＩ−４の構造
【化１９】
0006344799.tif 000020
［式中、Ｒ１、Ｒ２、Ｒ３、Ｒ４、Ｒｂ、Ｒｃ、及びｍは、それぞれが本明細書で定義された通りである］
を有する。
【０１４３】
さらに別の実施形態において、式ＩＩＩのジアミノ−ＰＩＢは、式ＩＩＩ−５の構造
【化２０】
0006344799.tif 000021
［式中、Ｒ１、Ｒ２、Ｒ３、Ｒ４、Ｒｂ、Ｒｃ、及びｍは、それぞれが本明細書で定義された通りである］
を有する。
【０１４４】
さらに別の実施形態において、式ＩＩＩのジアミノ−ＰＩＢは、式ＩＩＩ−６の構造
【化２１】
0006344799.tif 000022
［式中、Ｒ１、Ｒ２、Ｒ３、Ｒ４、Ｒｂ、Ｒｃ、及びｍは、それぞれが本明細書で定義された通りである］
を有する。
【０１４５】
さらに別の実施形態において、式ＩＩＩのジアミノ−ＰＩＢは、式ＩＩＩ−７の構造
【化２２】
0006344799.tif 000023
［式中、Ｒ１、Ｒ２、Ｒ３、Ｒ４、Ｒｂ、Ｒｃ、及びｍは、それぞれが本明細書で定義された通りである］
を有する。
【０１４６】
さらに別の実施形態において、式ＩＩＩのジアミノ−ＰＩＢは、式ＩＩＩ−８の構造
【化２３】
0006344799.tif 000024
［式中、Ｒ１、Ｒ２、Ｒ４、Ｒｂ、Ｒｃ、及びｍは、それぞれが本明細書で定義された通りである］
を有する。
【０１４７】
別の実施形態において、式ＩＩのポリアミノポリオレフィンは、式ＩＶのジアミノ−ＰＩＢ
【化２４】
0006344799.tif 000025
［式中、Ｒ１、Ｒ２、Ｒ３、Ｒ４、Ｒｂ、及びｍは、それぞれが本明細書で定義された通りである］
である。
【０１４８】
一実施形態において、式ＩＶのジアミノ−ＰＩＢは、式ＩＶ−１の構造
【化２５】
0006344799.tif 000026
［式中、Ｒ１、Ｒ２、Ｒ３、Ｒ４、Ｒｂ、及びｍは、それぞれが本明細書で定義された通りである］
を有する。
【０１４９】
別の実施形態において、式ＩＶのジアミノ−ＰＩＢは、式ＩＶ−２の構造
【化２６】
0006344799.tif 000027
［式中、Ｒ１、Ｒ２、Ｒ３、Ｒ４、Ｒｂ、及びｍは、それぞれが本明細書で定義された通りである］
を有する。
【０１５０】
さらに別の実施形態において、式ＩＶのジアミノ−ＰＩＢは、式ＩＶ−３の構造
【化２７】
0006344799.tif 000028
［式中、Ｒ１、Ｒ２、Ｒ３、Ｒ４、Ｒｂ、及びｍは、それぞれが本明細書で定義された通りである］
を有する。
【０１５１】
さらに別の実施形態において、式ＩＶのジアミノ−ＰＩＢは、式ＩＶ−４の構造
【化２８】
0006344799.tif 000029
［式中、Ｒ１、Ｒ２、Ｒ３、Ｒ４、Ｒｂ、及びｍは、それぞれが本明細書で定義された通りである］
を有する。
【０１５２】
さらに別の実施形態において、式ＩＶのジアミノ−ＰＩＢは、式ＩＶ−５の構造
【化２９】
0006344799.tif 000030
［式中、Ｒ１、Ｒ２、Ｒ３、Ｒ４、Ｒｂ、及びｍは、それぞれが本明細書で定義された通りである］
を有する。
【０１５３】
さらに別の実施形態において、式ＩＶのジアミノ−ＰＩＢは、式ＩＶ−６の構造
【化３０】
0006344799.tif 000031
［式中、Ｒ１、Ｒ２、Ｒ３、Ｒ４、Ｒｂ、及びｍは、それぞれが本明細書で定義された通りである］
を有する。
【０１５４】
さらに別の実施形態において、式ＩＶのジアミノ−ＰＩＢは、式ＩＶ−７の構造
【化３１】
0006344799.tif 000032
［式中、Ｒ１、Ｒ２、Ｒ３、Ｒ４、Ｒｂ、及びｍは、それぞれが本明細書で定義された通りである］
を有する。
【０１５５】
さらに別の実施形態において、式ＩＶのジアミノ−ＰＩＢは、式ＩＶ−８の構造
【化３２】
0006344799.tif 000033
［式中、Ｒ１、Ｒ２、Ｒ４、Ｒｂ、及びｍは、それぞれが本明細書で定義された通りである］
を有する。
【０１５６】
さらに別の実施形態において、式ＩＩのポリアミノポリオレフィンは、式Ｖのジアミノ−ＰＩＢ
【化３３】
0006344799.tif 000034
［式中、Ｒ１、Ｒ２、Ｒ３、Ｒ４、Ｒｂ、及びｍは、それぞれが本明細書で定義された通りである］
である。
【０１５７】
一実施形態において、式Ｖのジアミノ−ＰＩＢは、式Ｖ−１の構造
【化３４】
0006344799.tif 000035
［式中、Ｒ１、Ｒ２、Ｒ３、Ｒ４、Ｒｂ、及びｍは、それぞれが本明細書で定義された通りである］
を有する。
【０１５８】
別の実施形態において、式Ｖのジアミノ−ＰＩＢは、式Ｖ−２の構造
【化３５】
0006344799.tif 000036
［式中、Ｒ１、Ｒ２、Ｒ３、Ｒ４、Ｒｂ、及びｍは、それぞれが本明細書で定義された通りである］
を有する。
【０１５９】
さらに別の実施形態において、式Ｖのジアミノ−ＰＩＢは、式Ｖ−３の構造
【化３６】
0006344799.tif 000037
［式中、Ｒ１、Ｒ２、Ｒ３、Ｒ４、Ｒｂ、及びｍは、それぞれが本明細書で定義された通りである］
を有する。
【０１６０】
さらに別の実施形態において、式Ｖのジアミノ−ＰＩＢは、式Ｖ−４の構造
【化３７】
0006344799.tif 000038
［式中、Ｒ１、Ｒ２、Ｒ３、Ｒ４、Ｒｂ、及びｍは、それぞれが本明細書で定義された通りである］
を有する。
【０１６１】
さらに別の実施形態において、式Ｖのジアミノ−ＰＩＢは、式Ｖ−５の構造
【化３８】
0006344799.tif 000039
［式中、Ｒ１、Ｒ２、Ｒ３、Ｒ４、Ｒｂ、及びｍは、それぞれが本明細書で定義された通りである］
を有する。
【０１６２】
さらに別の実施形態において、式Ｖのジアミノ−ＰＩＢは、式Ｖ−６の構造
【化３９】
0006344799.tif 000040
［式中、Ｒ１、Ｒ２、Ｒ３、Ｒ４、Ｒｂ、及びｍは、それぞれが本明細書で定義された通りである］
を有する。
【０１６３】
さらに別の実施形態において、式Ｖのジアミノ−ＰＩＢは、式Ｖ−７の構造
【化４０】
0006344799.tif 000041
［式中、Ｒ１、Ｒ２、Ｒ３、Ｒ４、Ｒｂ、及びｍは、それぞれが本明細書で定義された通りである］
を有する。
【０１６４】
さらに別の実施形態において、式Ｖのジアミノ−ＰＩＢは、式Ｖ−８の構造
【化４１】
0006344799.tif 000042
［式中、Ｒ１、Ｒ２、Ｒ４、Ｒｂ、及びｍは、それぞれが本明細書で定義された通りである］
を有する。
【０１６５】
さらに別の実施形態において、式ＩＩのポリアミノポリオレフィンは、式ＶＩのトリアミノ−ＰＩＢ
【化４２】
0006344799.tif 000043
［式中、Ｒ１、Ｒ２、Ｒ３、Ｒ４、Ｒｂ、及びｍは、それぞれが本明細書で定義された通りである］
である。
【０１６６】
一実施形態において、式ＶＩのトリアミノ−ＰＩＢは、式ＶＩ−１の構造
【化４３】
0006344799.tif 000044
［式中、Ｒ１、Ｒ２、Ｒ３、Ｒ４、Ｒｂ、及びｍは、それぞれが本明細書で定義された通りである］
を有する。
【０１６７】
別の実施形態において、式Ｉのポリアミノポリオレフィンは、式ＶＩＩの構造
【化４４】
0006344799.tif 000045
［式中、Ｒ１、Ｒ２、Ｒｂ、Ｒｘ、ｍ、及びｒは、それぞれが本明細書で定義された通りである］
を有する。
【０１６８】
一実施形態において、式ＶＩＩのポリアミノポリオレフィンは、式ＶＩＩ−１の構造
【化４５】
0006344799.tif 000046
［式中、Ｒ１、Ｒ２、Ｒｂ、Ｒｘ、ｍ、及びｒは、それぞれが本明細書で定義された通りである］
を有する。
【０１６９】
別の実施形態において、式ＶＩＩのポリアミノポリオレフィンは、式ＶＩＩ−２の構造
【化４６】
0006344799.tif 000047
［式中、Ｒ１、Ｒ２、Ｒｂ、Ｒｘ、ｍ、及びｒは、それぞれが本明細書で定義された通りである］
を有する。
【０１７０】
別の実施形態において、式ＶＩＩのポリアミノポリオレフィンは、式ＶＩＩＩのジアミノ−ＰＩＢ
【化４７】
0006344799.tif 000048
［式中、Ｒ１、Ｒ２、Ｒｂ、Ｒｘ、及びｍは、それぞれが本明細書で定義された通りである］
である。
【０１７１】
一実施形態において、式ＶＩＩＩのジアミノ−ＰＩＢは、式ＶＩＩＩ−１の構造
【化４８】
0006344799.tif 000049
［式中、Ｒ１、Ｒ２、Ｒ３、Ｒ４、Ｒｂ、Ｒｘ、及びｍは、それぞれが本明細書で定義された通りである］
を有する。
【０１７２】
別の実施形態において、式ＶＩＩＩのジアミノ−ＰＩＢは、式ＶＩＩＩ−２の構造
【化４９】
0006344799.tif 000050
［式中、Ｒ１、Ｒ２、Ｒｂ、Ｒｘ、及びｍは、それぞれが本明細書で定義された通りである］
を有する。
【０１７３】
別の実施形態において、式ＶＩＩＩのポリアミノポリオレフィンは、式ＩＸのジアミノ−ＰＩＢ
【化５０】
0006344799.tif 000051
［式中、Ｒ１、Ｒ２、Ｒｂ、Ｒｃ、及びｍは、それぞれが本明細書で定義された通りである］
である。
【０１７４】
一実施形態において、式ＩＸのジアミノ−ＰＩＢは、式ＩＸ−１の構造
【化５１】
0006344799.tif 000052
［式中、Ｒ１、Ｒ２、Ｒｂ、Ｒｃ、及びｍは、それぞれが本明細書で定義された通りである］
を有する。
【０１７５】
別の実施形態において、式ＩＸのジアミノ−ＰＩＢは、式ＩＸ−２の構造
【化５２】
0006344799.tif 000053
［式中、Ｒ１、Ｒ２、Ｒｂ、Ｒｃ、及びｍは、それぞれが本明細書で定義された通りである］
を有する。
【０１７６】
さらに別の実施形態において、式ＩＸのジアミノ−ＰＩＢは、式ＩＸ−３の構造
【化５３】
0006344799.tif 000054
［式中、Ｒ１、Ｒ２、Ｒ４、Ｒｂ、Ｒｃ、及びｍは、それぞれが本明細書で定義された通りである］
を有する。
【０１７７】
さらに別の実施形態において、式Ｉのポリアミノポリオレフィンは、式Ｘの構造
【化５４】
0006344799.tif 000055
［式中、Ｒ１、Ｒ２、Ｒｂ、Ｒｘ、ｍ、及びｒは、それぞれが本明細書で定義された通りである］
を有する。
【０１７８】
一実施形態において、式Ｘのポリアミノポリオレフィンは、式Ｘ−１のジアミノ−ＰＩＢ
【化５５】
0006344799.tif 000056
［式中、Ｒ１、Ｒ２、Ｒｂ、Ｒｃ、及びｍは、それぞれが本明細書で定義された通りである］
である。
【０１７９】
別の実施形態において、式Ｘのポリアミノポリオレフィンは、式Ｘ−２のジアミノ−ＰＩＢ
【化５６】
0006344799.tif 000057
［式中、Ｒ１、Ｒ２、Ｒｂ、及びｍは、それぞれが本明細書で定義された通りである］
である。
【０１８０】
さらに別の実施形態において、式Ｘのポリアミノポリオレフィンは、式Ｘ−３のジアミノ−ＰＩＢ
【化５７】
0006344799.tif 000058
［式中、Ｒ１、Ｒ２、Ｒｂ、及びｍは、それぞれが本明細書で定義された通りである］
である。
【０１８１】
さらに別の実施形態において、前記ポリアミノポリオレフィンは、式ＸＩの構造
【化５８】
0006344799.tif 000059
［式中、Ｒｂ、Ｒｘ、及びｒは、それぞれが本明細書で定義された通りである］
を有する。
【０１８２】
さらに別の実施形態において、前記ポリアミノポリオレフィンは、式ＸＩＩの構造
【化５９】
0006344799.tif 000060
［式中、Ｒ１、Ｒ２、Ｒｂ、Ｒｘ、ｍ、ｒ、及びＺは、それぞれが本明細書で定義された通りである］
を有する。
【０１８３】
一実施形態において、前記ポリアミノポリオレフィンは、式ＸＩＩ−１の構造
【化６０】
0006344799.tif 000061
［式中、Ｒ１、Ｒ２、Ｒｂ、Ｒｘ、ｍ、及びｒは、それぞれが本明細書で定義された通りである］
を有する。ある特定の実施形態において、Ｒ１及びＲ２は水素であり、ｍは、０、１、２、又は３である。式ＸＩＩ−１のポリアミノポリオレフィンの例には、限定するものではないが、米国特許第４，８３２，７０２号；Ｐｅｒｃｅｃら、Ｐｏｌｙｍｅｒ  Ｂｕｌｌｅｔｉｎ  １９８３、９、２７〜３２；Ｕｍｍａｄｉｓｅｔｔｙら、Ｊ．Ｐｏｌｙｍｅｒ  Ｓｃｉｅｎｃｅ：Ｐａｒｔ  Ａ：Ｐｏｌｙｍｅｒ  Ｃｈｅｍｉｓｔｒｙ  ２００８、４６、４２３６〜４２４２；及びＫｏｒｏｓｋｅｎｙｉら、Ｊ．Ｍａｃｒｏｍｏｌ．Ｃｈｅｍ．Ｐｕｒｅ  Ａｐｐｌ．Ｃｈｅｍ．１９９９、Ａ３６、１８７９〜１８９３（これらのそれぞれの開示を、参照によりその全体について本明細書に組み込む）に開示されているものが含まれる。
【０１８４】
別の実施形態において、前記ポリアミノポリオレフィンは、式ＸＩＩ−２の構造
【化６１】
0006344799.tif 000062
［式中、Ｒ１、Ｒｂ、Ｒｘ、及びｒは、それぞれが本明細書で定義された通りである］
を有する。式ＸＩＩ−２のポリアミノポリオレフィンの例には、限定するものではないが、Ｗｏｌｌｙｕｎｇら、Ｊ．Ｐｏｌｙｍｅｒ  Ｓｃｉｅｎｃｅ：Ｐａｒｔ  Ａ：Ｐｏｌｙｍｅｒ  Ｃｈｅｍｉｓｔｒｙ  ２００５、４３、９４６〜９５８（この開示を、参照によりその全体について本明細書に組み込む）に開示されているものが含まれる。
【０１８５】
さらに別の実施形態において、前記ポリアミノポリオレフィンは、式ＸＩＩ−３の構造
【化６２】
0006344799.tif 000063
【０１８６】
［式中、Ｒ１、Ｒ２、Ｒｂ、Ｒｘ、ｍ、及びｒは、それぞれが本明細書で定義された通りである］
を有する。ある特定の実施形態において、Ｒ１及びＲ２は、水素であり、ｍは、２又は３である。式ＸＩＩ−３のポリアミノポリオレフィンの例には、限定するものではないが、Ｋｅｋｉら、Ｊ．Ｐｏｌｙｍｅｒ  Ｓｃｉｅｎｃｅ：Ｐａｒｔ  Ａ：Ｐｏｌｙｍｅｒ  Ｃｈｅｍｉｓｔｒｙ  ２００４、４２、５８７〜５９６（この開示を、参照によりその全体について本明細書に組み込む）に開示されているものが含まれる。さらに別の実施形態において、前記ポリアミノポリオレフィンは、式ＸＩＩ−４の構造
【化６３】
0006344799.tif 000064
［式中、Ｒ１、Ｒ２、Ｒｂ、Ｒｘ、及びｒは、それぞれが本明細書で定義された通りであり；ｍは、２、３、４、５、６、７、８、９、１０、１１、１２、１３、１４、１５、１６、１７、１８、１９、又は２０の整数である］
を有する。ある特定の実施形態において、Ｒ１及びＲ２は、水素であり、ｍは、２又は３である。式ＸＩＩ−４のポリアミノポリオレフィンの例には、限定するものではないが、Ｐｅｒｃｅｃら、Ｐｏｌｙｍｅｒ  Ｂｕｌｌｅｔｉｎ  １９８３、９、２７〜３２（この開示を、参照によりその全体について本明細書に組み込む）に開示されているものが含まれる。
【０１８７】
さらに別の実施形態において、前記ポリアミノポリオレフィンは、式ＸＩＩＩの構造
【化６４】
0006344799.tif 000065
［式中、Ｒｂ、Ｒｘ、及びｒは、それぞれが本明細書で定義された通りである］
を有する。式ＸＩＩＩのポリアミノポリオレフィンの例には、限定するものではないが、Ｈｉｇａｓｈｉｈａｒａら、Ｍａｃｒｏｍｏｌｅｃｕｌｅｓ  ２００６、３９、５２７５〜５２７９（この開示を、参照によりその全体について本明細書に組み込む）に開示されているものが含まれる。
【０１８８】
本明細書で提供される式、例えば、式Ａ、ＩからＸＩＩＩ、ＩＩ−１からＩＩ−１０、ＩＩＩ−１からＩＩＩ−８、ＩＶ−１からＩＶ−８、Ｖ−１からＶ−８、ＶＩ−１、ＶＩＩ−１及びＶＩＩ−２、ＶＩＩＩ−１及びＶＩＩＩ−２、ＩＸ−１及びＩＸ−２、Ｘ−１からＸ−３、及びＸＩＩ−１からＸＩＩ−４中の基、Ｒ１、Ｒ２、Ｒ３、Ｒ４、Ｒ５、Ｒ６、Ｒｂ、Ｒｃ、Ｒｘ、Ｌ、Ｘ、Ｙ、Ｚ、ｍ、ｎ、及びｒは、本明細書に記載の実施形態においてさらに定義されている。このような基に関して本明細書で提供された実施形態のすべての組合せは、この開示の範囲内に属する。
【０１８９】
ある特定の実施形態において、各Ｒ１は独立に、水素、又はアルキルであり、アルキルは、任意選択で置換されており、一実施形態において１個又は複数の本明細書で定義された置換基Ｑで任意選択で置換されている。ある特定の実施形態において、各Ｒ１は独立に、水素、又はＣ１〜６アルキルであり、アルキルは、任意選択で置換されており、一実施形態において１個又は複数の本明細書で定義された置換基Ｑで任意選択で置換されている。ある特定の実施形態において、各Ｒ１は独立に、水素又はメチルである。ある特定の実施形態において、各Ｒ１は水素である。ある特定の実施形態において、各Ｒ１はヒドロキシである。ある特定の実施形態において、各Ｒ１は、任意選択で置換されているアルキル、一実施形態において１個又は複数の本明細書で定義された置換基Ｑで任意選択で置換されているアルキルである。ある特定の実施形態において、各Ｒ１は、任意選択で置換されているＣ１〜６アルキル、一実施形態において１個又は複数の本明細書で定義された置換基Ｑで任意選択で置換されているＣ１〜６アルキルである。ある特定の実施形態において、各Ｒ１はメチルである。
【０１９０】
ある特定の実施形態において、各Ｒ２は独立に、水素、又はアルキルであり、アルキルは、任意選択で置換されており、一実施形態において１個又は複数の本明細書で定義された置換基Ｑで任意選択で置換されている。ある特定の実施形態において、各Ｒ２は独立に、水素、又はＣ１〜６アルキルであり、アルキルは、任意選択で置換されており、一実施形態において１個又は複数の本明細書で定義された置換基Ｑで任意選択で置換されている。ある特定の実施形態において、各Ｒ２は独立に、水素又はメチルである。ある特定の実施形態において、各Ｒ２は水素である。ある特定の実施形態において、各Ｒ２はヒドロキシである。ある特定の実施形態において、各Ｒ２は、任意選択で置換されているアルキル、一実施形態において１個又は複数の本明細書で定義された置換基Ｑで任意選択で置換されているアルキルである。ある特定の実施形態において、各Ｒ２は、任意選択で置換されているＣ１〜６アルキル、一実施形態において１個又は複数の本明細書で定義された置換基Ｑで任意選択で置換されているＣ１〜６アルキルである。ある特定の実施形態において、各Ｒ２はメチルである。
【０１９１】
ある特定の実施形態において、Ｒ１及びＲ２はそれぞれが独立に、水素、又はアルキルであり、アルキルは、任意選択で置換されており、一実施形態において１個又は複数の本明細書で定義された置換基Ｑで任意選択で置換されている。ある特定の実施形態において、Ｒ１及びＲ２はそれぞれが独立に、水素、又はＣ１〜６アルキルであり、アルキルは、任意選択で置換されており、一実施形態において１個又は複数の本明細書で定義された置換基Ｑで任意選択で置換されている。ある特定の実施形態において、Ｒ１及びＲ２はそれぞれが独立に、水素又はメチルである。ある特定の実施形態において、Ｒ１及びＲ２はそれぞれが水素である。ある特定の実施形態において、Ｒ１及びＲ２はそれぞれが独立に、任意選択で置換されているアルキル、一実施形態において１個又は複数の本明細書で定義された置換基Ｑで任意選択で置換されているアルキルである。ある特定の実施形態において、Ｒ１及びＲ２はそれぞれが独立に、任意選択で置換されているＣ１〜６アルキル、一実施形態において１個又は複数の本明細書で定義された置換基Ｑで任意選択で置換されているＣ１〜６アルキルである。ある特定の実施形態において、Ｒ１及びＲ２は、それぞれがメチルである。
【０１９２】
ある特定の実施形態において、各Ｒ３は独立に、水素、アルキル、又はアルコキシであり、アルキル及びアルコキシは、それぞれが独立に、任意選択で置換されており、一実施形態において１個又は複数の本明細書で定義された置換基Ｑで、任意選択で置換されている。ある特定の実施形態において、各Ｒ３は独立に、水素、Ｃ１〜６アルキル、又はＣ１〜６アルコキシであり、アルキル及びアルコキシは、それぞれが独立に、任意選択で置換されており、一実施形態において１個又は複数の本明細書で定義された置換基Ｑで任意選択で置換されている。ある特定の実施形態において、各Ｒ３は水素である。ある特定の実施形態において、各Ｒ３は独立に、任意選択で置換されているＣ１〜６アルキル、一実施形態において１個又は複数の本明細書で定義された置換基Ｑで任意選択で置換されているＣ１〜６アルキルである。ある特定の実施形態において、各Ｒ３は独立に、任意選択で置換されているＣ１〜６アルコキシ、一実施形態において１個又は複数の本明細書で定義された置換基Ｑで任意選択で置換されているＣ１〜６アルコキシである。
【０１９３】
ある特定の実施形態において、各Ｒ４は独立に、水素、アルキル、又はアルコキシであり、アルキル及びアルコキシは、それぞれが独立に、任意選択で置換されており、一実施形態において１個又は複数の本明細書で定義された置換基Ｑで、任意選択で置換されている。ある特定の実施形態において、各Ｒ４は独立に、水素、Ｃ１〜６アルキル、又はＣ１〜６アルコキシであり、アルキル及びアルコキシは、それぞれが独立に、任意選択で置換されており、一実施形態において１個又は複数の本明細書で定義された置換基Ｑで任意選択で置換されている。ある特定の実施形態において、各Ｒ４は水素である。ある特定の実施形態において、各Ｒ４は独立に、任意選択で置換されているＣ１〜６アルキル、一実施形態において１個又は複数の本明細書で定義された置換基Ｑで任意選択で置換されているＣ１〜６アルキルである。ある特定の実施形態において、各Ｒ４は独立に、任意選択で置換されているＣ１〜６アルコキシ、一実施形態において１個又は複数の本明細書で定義された置換基Ｑで任意選択で置換されているＣ１〜６アルコキシである。
【０１９４】
ある特定の実施形態において、Ｒ３及びＲ４のそれぞれは水素である。
【０１９５】
ある特定の実施形態において、Ｒ５はアミノである。ある特定の実施形態において、Ｒ５は、第一級アミノである。ある特定の実施形態において、Ｒ５は第二級アミノである。ある特定の実施形態において、Ｒ５は第三級アミノである。ある特定の実施形態において、Ｒ５は−ＮＨ２である。ある特定の実施形態において、Ｒ５はアミドである。ある特定の実施形態において、Ｒ５はアシルアミノである。ある特定の実施形態において、Ｒ５はアセチルアミノである。ある特定の実施形態において、Ｒ５はイミドである。ある特定の実施形態において、Ｒ５はフタルイミドである。
【０１９６】
ある特定の実施形態において、Ｒ６はアミノである。ある特定の実施形態において、Ｒ６は第一級アミノである。ある特定の実施形態において、Ｒ６は第二級アミノである。ある特定の実施形態において、Ｒ６は第三級アミノである。ある特定の実施形態において、Ｒ６は−ＮＨ２である。ある特定の実施形態において、Ｒ６はアミドである。ある特定の実施形態において、Ｒ６はアシルアミノである。ある特定の実施形態において、Ｒ６はアセチルアミノである。ある特定の実施形態において、Ｒ６はイミドである。ある特定の実施形態において、Ｒ６はフタルイミドである。
【０１９７】
ある特定の実施形態において、Ｒ５及びＲ６は、それぞれが独立にアミノである。ある特定の実施形態において、Ｒ５及びＲ６は−ＮＨ２である。ある特定の実施形態において、Ｒ５及びＲ６は、それぞれが独立にアミドである。ある特定の実施形態において、Ｒ５及びＲ６はアセチルアミノである。ある特定の実施形態において、Ｒ５及びＲ６は、それぞれが独立にイミドである。ある特定の実施形態において、Ｒ５及びＲ６は、フタルイミドである。
【０１９８】
ある特定の実施形態において、各Ｒｂは独立に、二価の準リビングオリゴオレフィン基である。ある特定の実施形態において、各Ｒｂは独立に、二価のオリゴイソブチレン基である。ある特定の実施形態において、各Ｒｂは独立に、二価の準リビングオリゴイソブチレン基である。ある特定の実施形態において、各Ｒｂは独立に、−［ＣＨ２−Ｃ（ＣＨ３）２］ｐ−（式中、ｐは、約２から約１０，０００の範囲の整数である）の二価のオリゴイソブチレン基である。ある特定の実施形態において、ｐは、約２から約５，０００の範囲の整数である。ある特定の実施形態において、ｐは、約２から約２，０００の範囲の整数である。ある特定の実施形態において、ｐは約５から約１，０００の範囲の整数である。ある特定の実施形態において、ｐは、約５から約５００の範囲の整数である。ある特定の実施形態において、ｐは、約５から約２００の範囲の整数である。ある特定の実施形態において、ｐは、約５から約１００の範囲の整数である。ある特定の実施形態において、ｐは、約５から約５０の範囲の整数である。ある特定の実施形態において、ｐは、約５、約１０、約２０、約３０、約４０、又は約５０の整数である。ある特定の実施形態において、各Ｒｂは独立に、−［ＣＨ２−Ｃ（ＣＨ３）２］２０−又は−［ＣＨ２−Ｃ（ＣＨ３）２］４０−である。ある特定の実施形態において、各Ｒｂは、−［ＣＨ２−Ｃ（ＣＨ３）２］２０−である。ある特定の実施形態において、各Ｒｂは−［ＣＨ２−Ｃ（ＣＨ３）２］４０−である。
【０１９９】
ある特定の実施形態において、各Ｒｃは独立に、水素又はアルキルであり、アルキルは、任意選択で置換されており、一実施形態において１個又は複数の本明細書で定義された置換基Ｑで任意選択で置換されている。ある特定の実施形態において、各Ｒｃは独立に、水素又はＣ１〜６アルキルであり、アルキルは、任意選択で置換されており、一実施形態において１個又は複数の本明細書で定義された置換基Ｑで任意選択で置換されている。ある特定の実施形態において、各Ｒｃは独立に、水素又はブチルである。ある特定の実施形態において、各Ｒｃは独立に、水素又はｔ−ブチルである。ある特定の実施形態において、各Ｒｃは水素である。ある特定の実施形態において、各Ｒｃは独立に、任意選択で置換されている、一実施形態において１個又は複数の本明細書で定義された置換基Ｑで任意選択で置換されている、アルキルである。ある特定の実施形態において、各Ｒｃは独立に、任意選択で置換されている、一実施形態において１個又は複数の本明細書で定義された置換基Ｑで任意選択で置換されている、Ｃ１〜６アルキルである。ある特定の実施形態において、各Ｒｃはブチルである。ある特定の実施形態において、各Ｒｃはｔ−ブチルである。
【０２００】
ある特定の実施形態において、Ｒｘは、官能価ｒの開始剤残基であり、ここで、ｒは、本明細書で定義された通りである。ある特定の実施形態において、Ｒｘは、官能価ｒの多官能性開始剤残基であり、ここで、ｒは、本明細書で定義された通りである。ある特定の実施形態において、Ｒｘは、官能価ｒの多官能性カルボカチオン開始剤残基であり、ここで、ｒは、本明細書で定義された通りである。ある特定の実施形態において、Ｒｘは二価又は三価の開始剤残基である。ある特定の実施形態において、Ｒｘは、二価の開始剤残基である。ある特定の実施形態において、Ｒｘは、フェニレン又はネオペンチレンであり、それぞれが、任意選択で置換されており、一実施形態において１個又は複数の本明細書で定義された置換基Ｑで任意選択で置換されている。ある特定の実施形態において、Ｒｘは、１，２−フェニレン、１，３−フェニレン、又は１，４−フェニレンであり、それぞれが、任意選択で置換されており、一実施形態において１個又は複数の本明細書で定義された置換基Ｑで任意選択で置換されている。ある特定の実施形態において、Ｒｘは、１，３−フェニレン、５−ｔ−ブチル−１，３−フェニレン、又は１，４−フェニレンである。ある特定の実施形態において、Ｒｘは、三価の開始剤残基である。ある特定の実施形態において、Ｒｘは、以下の構造を有する開始剤残基
【化６５】
0006344799.tif 000066
［式中、Ｒｃは本明細書で定義された通りである］
である。
【０２０１】
ある特定の実施形態において、Ｒｘは、開始剤の残基であり、ここで、開始剤は、１，３−ジ（１−クロロ−１−メチルエチル）−５−ｔｅｒｔ−ブチルベンゼン、１，３−ジ（１−アセトキシ−１−メチルエチル）−５−ｔｅｒｔ−ブチルベンゼン、１，３−ジ（１−プロピオニルオキシ−１−メチルエチル）−５−ｔｅｒｔ−ブチルベンゼン、１，３−ジ（１−メトキシ−１−メチルエチル）−５−ｔｅｒｔ−ブチルベンゼン、１，３−ジ（１−エトキシ−１−メチルエチル）−５−ｔｅｒｔ−ブチルベンゼン、１，４−ジ（１−クロロ−１−メチルエチル）ベンゼン、１，４−ジ（１−アセトキシ−１−メチルエチル）ベンゼン、１，４−ジ（１−プロピオニルオキシ−１−メチルエチル）ベンゼン、１，４−ジ（１−メトキシ−１−メチルエチル）ベンゼン、１，４−ジ（１−エトキシ−１−メチルエチル）ベンゼン、２，６−ジクロロ−２，４，４，６−テトラメチルヘプタン、２，６−ジアセトキシ−２，４，４，６−テトラメチルヘプタン、２，６−ジプロピオニルオキシ−２，４，４，６−テトラメチルヘプタン、２，６−ジメトキシ−２，４，４，６−テトラメチルヘプタン、２，６−ジエトキシ−２，４，４，６−テトラメチルヘプタン、１，３，５トリ（１−クロロ−１−メチルエチル）ベンゼン、１，３，５トリ（１−アセトキシ−１−メチルエチル）ベンゼン、１，３，５トリ（１−プロピオニルオキシ−１−メチルエチル）ベンゼン、又は１，３，５−トリ（１−メトキシ−１−メチルエチル）ベンゼンである。開始剤のさらなる例を、米国特許第４，９４６，８９９号（この開示を、参照によりその全体について本明細書に組み込む）に見出すことができる。
【０２０２】
ある特定の実施形態において、Ｒｘは、テルペン開始剤の残基である。テルペン開始剤の例を、例えば、米国特許出願公開第２０１１，０３０６７３８号（この開示を、参照によりその全体について本明細書に組み込む）に見出すことができる。
【０２０３】
ある特定の実施形態において、各Ｌは独立に、結合である。ある特定の実施形態において、各Ｌは独立に、アルキレンであり、アルキレンは、１個又は複数の本明細書で定義された置換基Ｑで任意選択で置換されている。ある特定の実施形態において、各Ｌは独立に、メチレン、エチレン、又はプロピレンである。ある特定の実施形態において、各Ｌは独立に、アルケニレンであり、アルケニレンは、１個又は複数の本明細書で定義された置換基Ｑで任意選択で置換されている。ある特定の実施形態において、各Ｌは独立に、アリレンである。ある特定の実施形態において、各Ｌは独立に、シクロアルキレンであり、シクロアルキレンは、１個又は複数の本明細書で定義された置換基Ｑで任意選択で置換されている。ある特定の実施形態において、各Ｌは独立に、アリーレンであり、アリーレンは、１個又は複数の本明細書で定義された置換基Ｑで任意選択で置換されている。ある特定の実施形態において、各Ｌは独立に、フェニレンであり、フェニレンは、１個又は複数の本明細書で前記定義された通りの置換基Ｑで任意選択で置換されている。ある特定の実施形態において、各Ｌは独立に、１，２−フェニレン、１，３−フェニレン、又は１，４−フェニレンであり、フェニレンは、１個又は複数の本明細書で定義された置換基Ｑで任意選択で置換されている。ある特定の実施形態において、各Ｌは独立に、ヘテロアリーレンであり、ヘテロアリーレンは、１個又は複数の本明細書で定義された置換基Ｑで任意選択で置換されている。ある特定の実施形態において、各Ｌは独立に、ヘテロシクリレンであり、ヘテロシクリレンは、１個又は複数の本明細書で定義された置換基Ｑで任意選択で置換されている。
【０２０４】
ある特定の実施形態において、各Ｌは独立に、アリーレン又はヘテロアリーレンであり、アリーレン及びヘテロアリーレンは、それぞれが独立に、任意選択で置換されており、一実施形態において１個又は複数の本明細書で定義された置換基Ｑで任意選択で置換されている。
【０２０５】
ある特定の実施形態において、各Ｌは独立に、５、６、又は７員ヘテロアリーレンであり、各ヘテロアリーレンは、独立に、任意選択で置換されており、一実施形態において１個又は複数の本明細書で定義された置換基Ｑで任意選択で置換されている。ある特定の実施形態において、各Ｌは独立に、５員ヘテロアリーレンであり、ヘテロアリーレンは、任意選択で置換されており、一実施形態において１個又は複数の本明細書で定義された置換基Ｑで任意選択で置換されている。ある特定の実施形態において、各Ｌは独立に、任意選択で置換されているピロリレンであり、一実施形態において１個又は複数の本明細書で定義された置換基Ｑで任意選択で置換されているピロリレンである。ある特定の実施形態において、各Ｌは独立に、ピロール−１，２−イレン、ピロール−１，３−イレン、ピロール−２，３−イレン、ピロール−２，４−イレン、又はピロール−２，４−イレンであり、それぞれは、任意選択で置換されており、一実施形態において１個又は複数の本明細書で定義された置換基Ｑで任意選択で置換されている。ある特定の実施形態において、各Ｌは、任意選択で置換されているピロール−１，２−イレンであり、一実施形態において１個又は複数の本明細書で定義された置換基Ｑで任意選択で置換されているピロール−１，２−イレンである。ある特定の実施形態において、各Ｌは、任意選択で置換されているピロール−１，３−イレンであり、一実施形態において１個又は複数の本明細書で定義された置換基Ｑで任意選択で置換されているピロール−１，３−イレンである。ある特定の実施形態において、各Ｌは、任意選択で置換されているピロール−２，３−イレンであり、一実施形態において１個又は複数の本明細書で定義された置換基Ｑで任意選択で置換されているピロール−２，３−イレンである。ある特定の実施形態において、各Ｌは、任意選択で置換されているピロール−２，４−イレンであり、一実施形態において１個又は複数の本明細書で定義された置換基Ｑで置換されているピロール−２，４−イレンである。ある特定の実施形態において、各Ｌは、任意選択で置換されているピロール−２，５−イレンであり、一実施形態において１個又は複数の本明細書で定義された置換基Ｑで任意選択で置換されているピロール−２，５−イレンである。ある特定の実施形態において、各Ｌは独立に、６員ヘテロアリーレンであり、ヘテロアリーレンは、任意選択で置換されており、一実施形態において１個又は複数の本明細書で定義された置換基Ｑで任意選択で置換されている。ある特定の実施形態において、各Ｌは独立に、７員ヘテロアリーレンであり、ヘテロアリーレンは、任意選択で置換されており、一実施形態において１個又は複数の本明細書で定義された置換基Ｑで任意選択で置換されている。
【０２０６】
ある特定の実施形態において、各Ｘは独立に、二価のポリオレフィン又はポリ（アルキレンオキシド）基である。ある特定の実施形態において、各Ｘは独立に、二価のポリオレフィン基である。ある特定の実施形態において、各Ｘは独立に、二価の準リビングポリオレフィン基である。ある特定の実施形態において、各Ｘは独立に、二価のポリイソブチレン基である。ある特定の実施形態において、各Ｘは独立に、二価の準リビングポリイソブチレン基である。ある特定の実施形態において、各Ｘは独立に、−Ｒｂ−Ｒｘ−Ｒｂ−であり、Ｒｂ及びＲｘは、それぞれが本明細書で定義された通りである。ある特定の実施形態において、各Ｘは独立に、
【化６６】
0006344799.tif 000067
［式中、Ｒｂは、それぞれが本明細書で定義された通りである］
である。
【０２０７】
ある特定の実施形態において、各Ｘは独立に、任意選択で置換されているアルキレンであり、一実施形態において１個又は複数の本明細書で定義された置換基Ｑで任意選択で置換されているアルキレンである。ある特定の実施形態において、各Ｘは独立に、それぞれが任意選択で置換されているエチレン又はプロピレンであり、一実施形態において１個又は複数の本明細書で定義された置換基Ｑで任意選択で置換されているエチレン又はプロピレンである。ある特定の実施形態において、各Ｘは独立に、任意選択で置換されているシクロアルキレンであり、一実施形態において１個又は複数の本明細書で定義された置換基Ｑで任意選択で置換されているシクロアルキレンである。ある特定の実施形態において、各Ｘは独立に、任意選択で置換されているシクロヘキシレンであり、一実施形態において１個又は複数の本明細書で定義された置換基Ｑで任意選択で置換されているシクロヘキシレンである。ある特定の実施形態において、各Ｘは独立に、任意選択で置換されているアリーレンであり、一実施形態において１個又は複数の本明細書で定義された置換基Ｑで任意選択で置換されているアリーレンである。ある特定の実施形態において、各Ｘは独立に、任意選択で置換されているフェニレンであり、一実施形態において１個又は複数の本明細書で定義された置換基Ｑで任意選択で置換されているフェニレンである。ある特定の実施形態において、各Ｘは独立に、任意選択で置換されているヘテロアリーレンであり、一実施形態において１個又は複数の本明細書で定義された置換基Ｑで任意選択で置換されているヘテロアリーレンである。ある特定の実施形態において、各Ｘは独立に、任意選択で置換されているヘテロシクリレンであり、一実施形態において１個又は複数の本明細書で定義された置換基Ｑで置換されているヘテロシクリレンである。ある特定の実施形態において、各Ｘは独立に。ある特定の実施形態において、各Ｘは独立に、二価のポリ（アルキレンオキシド）基である。ある特定の実施形態において、各Ｘは独立に、二価のポリ（プロピレンオキシド）基である。ある特定の実施形態において、各Ｘは独立に、二価のポリ（エチレンオキシド）基である。ある特定の実施形態において、各Ｘは独立に、二価のポリ（エトキシ／プロポキシ）基である。
【０２０８】
ある特定の実施形態において、各Ｙは独立に、２個のアミド基を含む二価の部分である。ある特定の実施形態において、各Ｙは独立に、２個のイミド基を含む二価の部分である。ある特定の実施形態において、各Ｙは独立に、それぞれが２個のイミド基を含む、二価のアルキル、アルケニル、アルキニル、シクロアルキル、アリール、ヘテロアリール、又はヘテロシクリル基であり、アルキル、アルケニル、アルキニル、シクロアルキル、アリール、ヘテロアリール、又はヘテロシクリルは、それぞれが独立に、任意選択で置換されており、一実施形態において１個又は複数の置換基Ｑで任意選択で置換されている。ある特定の実施形態において、各Ｙは独立に、２個のイミド基を含む二価のアルキルであり、アルキルは、任意選択で置換されており、一実施形態において１個又は複数の置換基Ｑで任意選択で置換されている。ある特定の実施形態において、各Ｙは独立に、２個のイミド基を含む二価のアルケニルであり、アルケニルは、任意選択で置換されており、一実施形態において１個又は複数の置換基Ｑで任意選択で置換されている。ある特定の実施形態において、各Ｙは独立に、２個のイミド基を含む二価のアルキニルであり、アルキニルは、任意選択で置換されており、一実施形態において１個又は複数の置換基Ｑで任意選択で置換されている。ある特定の実施形態において、各Ｙは独立に、２個のイミド基を含む二価のシクロアルキルであり、シクロアルキルは、任意選択で置換されており、一実施形態において１個又は複数の置換基Ｑで任意選択で置換されている。ある特定の実施形態において、各Ｙは独立に、２個のイミド基を含む二価のアリールであり、アリールは、任意選択で置換されており、一実施形態において１個又は複数の置換基Ｑで任意選択で置換されている。ある特定の実施形態において、各Ｙは独立に、２個のイミド基を含む二価のヘテロアリールであり、ヘテロアリールは、任意選択で置換されており、一実施形態において１個又は複数の置換基Ｑで任意選択で置換されている。ある特定の実施形態において、各Ｙは独立に、２個のイミド基を含む二価のヘテロシクリルであり、ヘテロシクリルは、任意選択で置換されており、一実施形態において１個又は複数の置換基Ｑで任意選択で置換されている。
【０２０９】
ある特定の実施形態において、各Ｙは独立に、
【化６７】
0006344799.tif 000068
である。
【０２１０】
ある特定の実施形態において、各Ｚは独立に、結合である。ある特定の実施形態において、各Ｚは独立に、−Ｏ−である。ある特定の実施形態において、各Ｚは独立に、−Ｓ−である。ある特定の実施形態において、各Ｚは独立に、−ＮＲｚ−であり、Ｒｚは本明細書で定義された通りである。ある特定の実施形態において、各Ｚは独立に、−ＮＨ−又は−ＮＣＨ３−である。ある特定の実施形態において、各Ｚは独立に、−Ｃ（Ｏ）−である。ある特定の実施形態において、各Ｚは独立に、−Ｃ（Ｏ）ＮＲｚ−であり、Ｒｚは本明細書で定義された通りである。ある特定の実施形態において、各Ｚは独立に、−Ｃ（Ｏ）ＮＨ−又は−Ｃ（Ｏ）ＮＣＨ３−である。ある特定の実施形態において、各Ｚは独立に、−ＯＣ（Ｏ）ＮＲｚ−であり、Ｒｚは本明細書で定義された通りである。ある特定の実施形態において、各Ｚは独立に、−ＯＣ（Ｏ）ＮＨ−又は−ＯＣ（Ｏ）ＮＣＨ３−である。ある特定の実施形態において、各Ｚは独立に、−ＮＲｚＣ（Ｏ）ＮＲｚ−であり、Ｒｚは本明細書で定義された通りである。ある特定の実施形態において、各Ｚは独立に、−ＮＨＣ（Ｏ）ＮＨ−である。ある特定の実施形態において、各Ｚは独立に、−ＮＲｚＣ（ＮＲｚ）ＮＲｚ−であり、Ｒｚは本明細書で定義された通りである。
【０２１１】
ある特定の実施形態において、各ｍは０である。ある特定の実施形態において、各ｍは１である。ある特定の実施形態において、各ｍは２である。ある特定の実施形態において、各ｍは３である。ある特定の実施形態において、各ｍは、４である。ある特定の実施形態において、各ｍは５である。ある特定の実施形態において、各ｍは６である。ある特定の実施形態において、各ｍは７である。ある特定の実施形態において、各ｍは８である。ある特定の実施形態において、ｍはそれぞれが９である。ある特定の実施形態において、各ｍは１０である。ある特定の実施形態において、各ｍは１１である。ある特定の実施形態において、各ｍは１２である。ある特定の実施形態において、各ｍは１３である。ある特定の実施形態において、各ｍは１４である。ある特定の実施形態において、各ｍは１５である。ある特定の実施形態において、各ｍは１６である。ある特定の実施形態において、ｍは１７である。ある特定の実施形態において、ｍは１８である。ある特定の実施形態において、各ｍは１９である。ある特定の実施形態において、各ｍは２０である。ある特定の実施形態において、各ｍは独立に、約２から約２０の範囲の整数である。ある特定の実施形態において、各ｍは独立に、約２から約１２の範囲の整数である。ある特定の実施形態において、各ｍは独立に、２、３、４、６、又は１１である。
【０２１２】
ある特定の実施形態において、ｎは、約１から約１００の範囲の整数である。ある特定の実施形態において、ｎは、約１から約５０の範囲の整数である。ある特定の実施形態において、ｎは、約１から約２０の範囲の整数である。ある特定の実施形態において、ｎは、約１から約１０の範囲の整数である。ある特定の実施形態において、ｎは、約１、約２、約３、約４、約５、約６、約７、約８、約９、又は約１０である。ある特定の実施形態において、ｎは約１である。ある特定の実施形態において、ｎは約２である。ある特定の実施形態において、ｎは約３である。ある特定の実施形態において、ｎは約４である。ある特定の実施形態において、ｎは約５である。ある特定の実施形態において、ｎは約６である。ある特定の実施形態において、ｎは約７である。ある特定の実施形態において、ｎは約８である。ある特定の実施形態において、ｎは約９である。ある特定の実施形態において、ｎは約１０である。
【０２１３】
ある特定の実施形態において、ｒは２である。ある特定の実施形態において、ｒは３である。ある特定の実施形態において、ｒは４である。ある特定の実施形態において、ｒは５である。ある特定の実施形態において、ｒは６である。ある特定の実施形態において、ｒは７である。ある特定の実施形態において、ｒは８である。ある特定の実施形態において、ｒは、約２から約８の範囲の整数である。ある特定の実施形態において、ｒは、約２から約４の範囲の整数である。
【０２１４】
ある特定の実施形態において、−Ｌ−Ｚ−（ＣＲ１Ｒ２）ｍＮＨ２部分は、それぞれが独立に
【化６８】
0006344799.tif 000069
である。
【０２１５】
ポリアミノポリオレフィンのさらなる例及びこれらの調製は、例えば、米国特許第６，９６９，７４４号；同第７，５７６，１６１号；同第７，７０９，５８０号；及び同第８，１３３，９５４号；並びに米国特許出願公開第２０１０／００９９８３５号、同第２０１０／０１８４９１８号、同第２０１０／０２４９００１号、同第２０１０／０３１１９１５号；同第２０１１／００２８６８１号、同第２０１１／０３０６７３８号、及び同第２０１１／０３０６７４５号（これらのそれぞれの開示を、参照によりこれらの全体について本明細書に組み込む）に見出すことができる。
【０２１６】
ｉｉ．ポリエーテルアミン
一実施形態において、前記ポリエーテルアミンは、ポリエーテルジアミン、即ち、２個のアミノ基を含むポリエーテルアミンである。別の実施形態において、ポリエーテルアミンは、ポリエーテルトリアミン、即ち３個のアミノ基を含むポリエーテルアミンである。
【０２１７】
一実施形態において、前記ポリエーテルアミンは、ポリアミノポリ（プロピレンオキシド）である。別の実施形態において、ポリエーテルアミンは、ジアミノポリ（プロピレンオキシド）である。さらに別の実施形態において、ポリエーテルアミンは、トリアミノポリ（プロピレンオキシド）である。
【０２１８】
一実施形態において、前記ポリエーテルアミンは、ポリアミノポリ（エチレンオキシド）である。別の実施形態において、ポリエーテルアミンは、ジアミノポリ（エチレンオキシド）である。さらに別の実施形態において、ポリエーテルアミンは、トリアミノポリ（エチレンオキシド）である。
【０２１９】
一実施形態において、前記ポリエーテルアミンは、ポリアミノポリ（エトキシ／プロポキシ）である。別の実施形態において、ポリエーテルアミンは、ジアミノポリ（エトキシ／プロポキシ）である。さらに別の実施形態において、ポリエーテルアミンは、トリアミノポリ（エトキシ／プロポキシ）である。
【０２２０】
ある特定の実施形態において、前記ポリエーテルアミンは、約１００から約１０，０００、約２００から約５，０００、約５００から約５，０００、約１，０００から約５，０００、約２，０００から約５，０００、又は約４，０００から約５，０００の範囲の重量平均分子量を有する。ある特定の実施形態において、ポリエーテルアミンは、約１，０００から約１０，０００、約２，０００から約１０，０００、又は約２，０００から約５，０００の範囲の重量平均分子量を有する。ある特定の実施形態において、ポリエーテルアミンは、約１，０００、約２，０００、約３，０００、約４，０００、又は約５，０００の重量平均分子量を有する。
【０２２１】
ある特定の実施形態において、前記ポリエーテルアミンは、約１００から約１０，０００、約２００から約５，０００、約５００から約５，０００、約１，０００から約５，０００、約２，０００から約５，０００、又は約４，０００から約５，０００の範囲の数平均分子量を有する。ある特定の実施形態において、ポリエーテルアミンは、約１，０００から約１０，０００、約２，０００から約１０，０００、又は約２，０００から約５，０００の範囲の数平均分子量を有する。ある特定の実施形態において、ポリエーテルアミンは、約１，０００、約２，０００、約３，０００、約４，０００、又は約５，０００の数平均分子量を有する。
【０２２２】
一実施形態において、前記ポリエーテルジアミンは、ＪＥＦＦＡＭＩＮＥ（登録商標）ポリエーテルジアミンである。ある特定の実施形態において、ポリエーテルジアミンは、ＪＥＦＦＡＭＩＮＥ（登録商標）Ｄ−２３０、Ｄ−４００、Ｄ−２０００、Ｄ−４０００（ＸＴＪ−５１０）、ＨＫ−５１１、ＥＤ−６００（ＸＴＪ−５００）、ＥＤ−９００（ＸＴＪ−５０１）、ＥＤ−２００３（ＸＴＪ−５０２）、ＥＤＲ−１４８（ＸＴＪ−５０４）、ＥＤＲ−１７６（ＸＴＪ−５９０）、又はこれらの混合物である。ある特定の実施形態において、ポリエーテルジアミンは、ＪＥＦＦＡＭＩＮＥ（登録商標）Ｄ−４００、Ｄ−２０００、Ｄ−４０００、又はこれらの混合物である。ある特定の実施形態において、ポリエーテルジアミンは、ＪＥＦＦＡＭＩＮＥ（登録商標）Ｄ−２３０である。ある特定の実施形態において、ポリエーテルジアミンは、ＪＥＦＦＡＭＩＮＥ（登録商標）Ｄ−４００である。ある特定の実施形態において、ポリエーテルジアミンは、ＪＥＦＦＡＭＩＮＥ（登録商標）Ｄ−２０００である。ある特定の実施形態において、ポリエーテルジアミンは、ＪＥＦＦＡＭＩＮＥ（登録商標）Ｄ−４０００である。ある特定の実施形態において、ポリエーテルジアミンは、ＪＥＦＦＡＭＩＮＥ（登録商標）ＨＫ−５１１である。ある特定の実施形態において、ポリエーテルジアミンは、ＪＥＦＦＡＭＩＮＥ（登録商標）ＥＤ−６００である。ある特定の実施形態において、ポリエーテルジアミンは、ＪＥＦＦＡＭＩＮＥ（登録商標）ＥＤ−９００である。ある特定の実施形態において、ポリエーテルジアミンは、ＪＥＦＦＡＭＩＮＥ（登録商標）ＥＤ−２００３である。ある特定の実施形態において、ポリエーテルジアミンは、ＪＥＦＦＡＭＩＮＥ（登録商標）ＥＤＲ−１４８である。ある特定の実施形態において、ポリエーテルジアミンは、ＪＥＦＦＡＭＩＮＥ（登録商標）ＥＤＲ−１７６（ＸＴＪ−５９０）である。
【０２２３】
ある特定の実施形態において、前記ポリエーテルジアミンは、ポリ（プロピレンオキシド）ジアミンである。ある特定の実施形態において、ポリエーテルジアミンは、式ＸＩ−１の構造
【化６９】
0006344799.tif 000070
［式中、ｘは、約２から約１００の範囲の整数である］
を有する。
ある特定の実施形態において、ポリエーテルジアミンは、式ＸＩ−１の構造（式中、ｘは約２又は約３である）を有する、ＪＥＦＦＡＭＩＮＥ（登録商標）Ｄ−２３０である。ある特定の実施形態において、ポリエーテルジアミンは、式ＸＩ−１の構造（式中、ｘは約６である）を有するＪＥＦＦＡＭＩＮＥ（登録商標）Ｄ−４００である。ある特定の実施形態において、ポリエーテルジアミンは、式ＸＩ−１の構造（式中、ｘは約３３である）を有する、ＪＥＦＦＡＭＩＮＥ（登録商標）Ｄ−２０００である。ある特定の実施形態において、ポリエーテルジアミンは、式ＸＩ−１の構造（式中、ｘは約６８である）を有する、ＪＥＦＦＡＭＩＮＥ（登録商標）Ｄ−４０００である。
【０２２４】
ある特定の実施形態において、前記ポリエーテルジアミンは、ポリ（エトキシ／プロポキシ）ジアミンである。ある特定の実施形態において、ポリエーテルジアミンは、式ＸＩ−２の構造
【化７０】
0006344799.tif 000071
［式中、ｘとｚの総計は、約１から約１０の範囲であり、ｙは約２から約１００の範囲である］
を有する。ある特定の実施形態において、ポリエーテルジアミンは、式ＸＩ−２の構造（式中、ｘ＋ｚは約１であり、ｙは約２である）を有する、ＪＥＦＦＡＭＩＮＥ（登録商標）ＨＫ−５１１である。ある特定の実施形態において、ポリエーテルジアミンは、式ＸＩ−２の構造（式中、ｘ＋ｚは約４であり、ｙは約９である）を有する、ＪＥＦＦＡＭＩＮＥ（登録商標）ＥＤ−６００である。ある特定の実施形態において、ポリエーテルジアミンは、式ＸＩ−２の構造（式中、ｘ＋ｚは約６であり、ｙは約１３である）を有する、ＪＥＦＦＡＭＩＮＥ（登録商標）ＥＤ−９００である。ある特定の実施形態において、ポリエーテルジアミンは、式ＸＩ−２の構造（式中、ｘ＋ｚは約６であり、ｙは約３９である）を有する、ＪＥＦＦＡＭＩＮＥ（登録商標）ＥＤ−２００３である。
【０２２５】
ある特定の実施形態において、前記ポリエーテルジアミンは、式ＸＩ−３の構造
【化７１】
0006344799.tif 000072
［式中、ｘは、約１から約１０の範囲である］
を有する。ある特定の実施形態において、ポリエーテルジアミンは、式ＸＩ−３の構造（式中、ｘは約２である）を有する、ＪＥＦＦＡＭＩＮＥ（登録商標）ＥＤＲ−１４８である。ある特定の実施形態において、ポリエーテルジアミンは、式ＸＩ−３の構造（式中、ｘは約３である）を有する、ＪＥＦＦＡＭＩＮＥ（登録商標）ＥＤＲ−１７８である。
【０２２６】
ある特定の実施形態において、前記ポリエーテルアミンは、式ＸＩ−４の構造
【化７２】
0006344799.tif 000073
［式中、ｘ、ｙ、及びｚの総計は、約５から約１００の範囲である］
を有する。ある特定の実施形態において、ポリエーテルトリアミンは、式ＸＩ−４の構造（式中、ｘ、ｙ、及びｚの総計は、約５又は約６である）を有する、ＪＥＦＦＡＭＩＮＥ（登録商標）Ｔ−４０３である。ある特定の実施形態において、ポリエーテルトリアミンは、式ＸＩ−４の構造（式中、ｘ、ｙ、及びｚの総計は、約５０である）を有する、ＪＥＦＦＡＭＩＮＥ（登録商標）Ｔ−３０００である。ある特定の実施形態において、ポリエーテルトリアミンは、式ＸＩ−４の構造（式中、ｘ、ｙ、及びｚの総計は、約８５である）を有する、ＪＥＦＦＡＭＩＮＥ（登録商標）Ｔ−５０００である。
【０２２７】
ｂ．ポリ無水物
一実施形態において、前記ポリ無水物は、アルキルポリ無水物、アルケニルポリ無水物、アルキニルポリ無水物、シクロアルキルポリ無水物、アリールポリ無水物、ヘテロアリールポリ無水物、ヘテロシクリルポリ無水物、又はこれらの混合物であり、アルキル、アルケニル、アルキニル、シクロアルキル、アリール、ヘテロアリール、及びヘテロシクリルは、それぞれが独立に、任意選択で置換されており、一実施形態において１個又は複数の置換基Ｑで任意選択で置換されている。ある特定の実施形態において、ポリ無水物は、任意選択で置換されているアルキルポリ無水物であり、一実施形態において１個又は複数の置換基Ｑで任意選択で置換されているアルキルポリ無水物である。ある特定の実施形態において、ポリ無水物は、任意選択で置換されているアルケニルポリ無水物であり、一実施形態において１個又は複数の置換基Ｑで任意選択で置換されているアルケニルポリ無水物である。ある特定の実施形態において、ポリ無水物は、任意選択で置換されているアルキニルポリ無水物であり、一実施形態において１個又は複数の置換基Ｑで任意選択で置換されているアルキニルポリ無水物である。ある特定の実施形態において、ポリ無水物は、任意選択で置換されているシクロアルキルポリ無水物であり、一実施形態において１個又は複数の置換基Ｑで任意選択で置換されているシクロアルキルポリ無水物である。ある特定の実施形態において、ポリ無水物は、任意選択で置換されているアリールポリ無水物であり、一実施形態において１個又は複数の置換基Ｑで任意選択で置換されているアリールポリ無水物である。ある特定の実施形態において、ポリ無水物は、任意選択で置換されているヘテロアリールポリ無水物であり、一実施形態において１個又は複数の置換基Ｑで任意選択で置換されているヘテロアリールポリ無水物である。ある特定の実施形態において、ポリ無水物は、任意選択で置換されているヘテロシクリルポリ無水物であり、一実施形態において１個又は複数の置換基Ｑで任意選択で置換されているヘテロシクリルポリ無水物である。
【０２２８】
ある特定の実施形態において、前記ポリ無水物は、二無水物である。ある特定の実施形態において、二無水物は、テトラカルボン酸二無水物である。ある特定の実施形態において、二無水物は、アルキルテトラカルボン酸二無水物、アルケニルテトラカルボン酸二無水物、アルキニルテトラカルボン酸二無水物、シクロアルキルテトラカルボン酸二無水物、アリールテトラカルボン酸二無水物、ヘテロアリールテトラカルボン酸二無水物、若しくはヘテロシクリルテトラカルボン酸二無水物、又はこれらの混合物であり、アルキル、アルケニル、アルキニル、シクロアルキル、アリール、ヘテロアリール、及びヘテロシクリルは、それぞれが独立に、任意選択で置換されており、一実施形態において１個又は複数の置換基Ｑで任意選択で置換されている。
【０２２９】
ある特定の実施形態において、前記二無水物は、任意選択で置換されているアルキルテトラカルボン酸二無水物であり、一実施形態において１個又は複数の置換基Ｑで任意選択で置換されているアルキルテトラカルボン酸二無水物である。ある特定の実施形態において、二無水物は、ブタンテトラカルボン酸二無水物；ｍｅｓｏ−１，２，３，４−ブタンテトラカルボン酸二無水物；若しくはｄｌ−１，２，３，４−ブタンテトラカルボン酸二無水物；又はこれらの混合物である。
【０２３０】
ある特定の実施形態において、前記二無水物は、任意選択で置換されているアルケニルテトラカルボン酸二無水物であり、一実施形態において１個又は複数の置換基Ｑで任意選択で置換されている、アルケニルテトラカルボン酸二無水物である。
【０２３１】
ある特定の実施形態において、前記二無水物は、任意選択置換されているアルキニルテトラカルボン酸二無水物であり、一実施形態において１個又は複数の置換基Ｑで任意選択で置換されている、アルキニルテトラカルボン酸二無水物である。
【０２３２】
ある特定の実施形態において、前記二無水物は、任意選択で置換されているシクロアルキルテトラカルボン酸二無水物であり、一実施形態において１個又は複数の置換基Ｑで任意選択で置換されているシクロアルキルテトラカルボン酸二無水物である。ある特定の実施形態において、前記二無水物は、シクロブタンテトラカルボン酸二無水物；１，２，３，４−シクロペンタンテトラカルボン酸二無水物；シクロヘキサンテトラカルボン酸二無水物；１，２，３，４−シクロヘキサンテトラカルボン酸二無水物；ｃｉｓ−１，２，３，４−シクロヘキサンテトラカルボン酸二無水物；ｔｒａｎｓ−１，２，３，４−シクロヘキサンテトラカルボン酸二無水物；ビシクロ［２．２．２］オクタン−２，３，５，６−テトラカルボン酸２，３；５，６−二無水物；ビシクロ［２．２．２］オクタ−７−エン−２，３，５，６−テトラカルボン酸二無水物；ビシクロ［２．２．１］−ヘプタン−２，３，５，６−テトラカルボン酸２，３：５，６−二無水物；（４ａｒＨ，８ａｃＨ）−デカヒドロ−１，ｔ，４ｔ：５ｃ、４−シクロヘキセン−１，１，２，２−テトラカルボン酸１，２：１，２−二無水物；ビシクロ［２．２．１］ヘプタン−２−エキソ−３−エキソ−５−エキソ−トリカルボキシル−５−エンド−酢酸二無水物；ビシクロ［４．２．０］オキセタン−１，６，７，８−テトラカルボン酸分子内二無水物；又はこれらの混合物である。
【０２３３】
ある特定の実施形態において、前記二無水物は、任意選択で置換されている、一実施形態において１個又は複数の置換基Ｑで任意選択で置換されている、アリールテトラカルボン酸二無水物である。ある特定の実施形態において、前記二無水物は、３，３’，４，４’−ジフェニルスルホンテトラカルボン酸二無水物；４，４’−ヘキサフルオロプロピリデンビスフタル酸二無水物；１，３−ビス（３，４−ジカルボキシフェニル）−１，１，３，３−テトラメチルジシロキサン二無水物；ピロメリト酸二無水物；ベンゼンテトラカルボン酸無水物；１，２，４，５−ベンゼンテトラカルボン酸無水物；１，２，３，４−ベンゼンテトラカルボン酸無水物；３，３’，４，４’−ベンゾフェノンテトラカルボン酸二無水物；３，３’，４，４’−ビフェニルテトラカルボン酸二無水物；２，３，３’，４’−ビフェニルテトラカルボン酸二無水物；２，２’−ビス−（３，４ジカルボキシフェニル）ヘキサフルオロプロパン二無水物；２，３，６，７−ナフタレンテトラカルボン酸二無水物；１，２，５，６−ナフタレンテトラカルボン酸二無水物；１，４，５，８−ナフタレンテトラカルボン酸二無水物；２，２’−ビス（３，４−ジカルボキシフェニル）プロパン二無水物；ビス（３，４−ジカルボキシフェニル）スルホン二無水物；２，２’−ビス−（３，４ジカルボキシフェニル）ヘキサフルオロプロパン二無水物；４，４’−オキシジフタル酸無水物；３，３’，４，４’−ジフェニルスルホンテトラカルボン酸無水物；４，４’−ビスフェノールＡ二無水物；ヒドロキノンジフタル酸無水物；４，４’−（ヘキサフルオロイソプロピリデン）ジフタル酸無水物；４−（２，５−ジオキソテトラヒドロフラン−３−イル）−１，２，３，４−テトラナフタレン−１，２−ジカルボン酸無水物；ペリレン−３，４，９，１０−テトラカルボン酸二無水物；又はこれらの混合物である。
【０２３４】
ある特定の実施形態において、前記二無水物は、ピロメリト酸二無水物、１，４，５，８−ナフタレンテトラカルボン酸二無水物、４，４’−（４，４’−イソプロピリデンジフェノキシ）ビス（フタル酸無水物）、ベンゾフェノン−３，３’，４，４’−テトラカルボン酸二無水物、又はこれらの混合物である。ある特定の実施形態において、二無水物は、ピロメリト酸二無水物である。ある特定の実施形態において、二無水物は、１，４，５，８−ナフタレンテトラカルボン酸二無水物である。ある特定の実施形態において、二無水物は、４，４’−（４，４’ーイソプロピリデンジフェノキシ）ビス（フタル酸無水物）である。ある特定の実施形態において、二無水物は、ベンゾフェノン−３，３’，４，４’−テトラカルボン酸二無水物である。
【０２３５】
ある特定の実施形態において、前記二無水物は、１，４，５，８−ナフタレンテトラカルボン酸二無水物とベンゾフェノン−３，３’，４，４’−テトラカルボン酸二無水物の混合物である。ある特定の実施形態において、二無水物は、１，４，５，８−ナフタレンテトラカルボン酸二無水物とベンゾフェノン−３，３’，４，４’−テトラカルボン酸二無水物の混合物であり、ここで、ベンゾフェノン−３，３’，４，４’−テトラカルボン酸二無水物に対する１，４，５，８−ナフタレンテトラカルボン酸二無水物のモル比は、約１から約１００、約２から約５０、約５から約２０、又は約５から約１５の範囲である。ある特定の実施形態において、二無水物は、１，４，５，８−ナフタレンテトラカルボン酸二無水物とベンゾフェノン−３，３’，４，４’−テトラカルボン酸二無水物の混合物であり、ここで、ベンゾフェノン−３，３’，４，４’−テトラカルボン酸二無水物に対する１，４，５，８−ナフタレンテトラカルボン酸二無水物のモル比は、約５から約２０である。ある特定の実施形態において、二無水物は、１，４，５，８−ナフタレンテトラカルボン酸二無水物とベンゾフェノン−３，３’，４，４’−テトラカルボン酸二無水物の混合物であり、ここで、ベンゾフェノン−３，３’，４，４’−テトラカルボン酸二無水物に対する１，４，５，８−ナフタレンテトラカルボン酸二無水物のモル比は、約５から約１５である。ある特定の実施形態において、二無水物は、１，４，５，８−ナフタレンテトラカルボン酸二無水物及びベンゾフェノン−３，３’，４，４’−テトラカルボン酸二無水物の混合物であり、ここで、ベンゾフェノン−３，３’，４，４’−テトラカルボン酸二無水物に対する１，４，５，８−ナフタレンテトラカルボン酸二無水物のモル比は、約５、約６、約７、約８、約９、約１０、約１１、約１２、約１３、約１４、又は約１５である。
【０２３６】
ｃ．エンドキャッピング試薬
一実施形態において、前記エンドキャッピング試薬は、活性化カルボン酸である。別の実施形態において、エンドキャッピング試薬は、活性化酢酸である。さらに別の実施形態において、エンドキャッピング試薬は、塩化アセチルである。さらに別の実施形態において、エンドキャッピング試薬はカルボン酸無水物である。さらに別の実施形態において、エンドキャッピング試薬は、モノカルボン酸無水物である。さらに別の実施形態において、エンドキャッピング試薬は、無水酢酸である。さらに別の実施形態において、エンドキャッピング試薬は、無水フタル酸である。
【０２３７】
５．３  コポリマーの調製方法
一実施形態において、本明細書で提供されるものは、ポリアミンをポリ無水物と反応させるステップを含む、本明細書で提供されるコポリマーの調製方法である。ある特定の実施形態において、前記ポリアミンは、ポリアミノポリマーである。
【０２３８】
ある特定の実施形態において、ポリアミンとポリ無水物の反応は、高められた温度において実施される。ある特定の実施形態において、ポリアミンとポリ無水物の反応は、溶媒中で実施される。ある特定の実施形態において、ポリアミンとポリ無水物の反応は、高められた温度において溶媒中で実施される。
【０２３９】
ある特定の実施形態において、前記の高められた温度は、約３０から約３００℃、約５０から約２５０℃、約１００から約２００℃、又は、約１５０から約２００℃の範囲である。ある特定の実施形態において、高められた温度は、約３０から約３００℃の範囲である。ある特定の実施形態において、高められた温度は、約５０から約２５０℃の範囲である。ある特定の実施形態において、高められた温度は、約１００から約２００℃の範囲である。ある特定の実施形態において、高められた温度は、約１５０から約２００℃の範囲である。ある特定の実施形態において、高められた温度は、約１００、約１１０、約１２０、約１３０、約１４０、約１５０、約１６０、約１７０、約１８０、約１９０、又は約２００℃である。
【０２４０】
ある特定の実施形態において、前記溶媒は、石油エーテル、ペンタン、ヘキサン（単数又は複数）、ヘプタン、オクタン、イソオクタン、シクロペンタン、シクロヘキサン、メチルシクロヘキサン、ベンゼン、トルエン、キシレン、テトラリン、クメン、鉱油、ジクロロメタン（ＤＣＭ）、１，２−ジクロロエタン、１，１−ジクロロエテン、１，２−ジクロロエテン、クロロホルム、トリクロロエタン、トリクロロエテン、四塩化炭素、クロロベンゼン、トリフルオロメチルベンゼン、メタノール、エタノール、イソプロパノール（ＩＰＡ）、１−プロパノール、１−ブタノール、２−ブタノール、ｔ−ブタノール、３−メチル−１−ブタノール、１−ペンタノール、２−メトキシエタノール、２−エトキシエタノール、エチレングリコール、ジエチルエーテル、ジイソプロピルエーテル、メチルｔ−ブチルエーテル（ＭＴＢＥ）、ジフェニルエーテル、１，２−ジメトキシエタン、ビ（２−メトキシエチル）エーテル、１，１−ジメトキシメタン、２，２−ジメトキシプロパン、アニソール、アセトン、ブタノン、メチルエチルケトン（ＭＥＫ）、メチルイソプロピルケトン、メチルブチルケトン、メチルイソブチルケトン（ＭＩＢＫ）、酢酸メチル、ギ酸エチル、酢酸エチル、酢酸プロピル、酢酸イソプロピル、酢酸イソブチル、酢酸ブチル、炭酸エチレン、炭酸プロピレン、ホルムアミド、Ｎ，Ｎ−ジメチルホルムアミド（ＤＭＦ）、Ｎ，Ｎ−ジメチルアセトアミド、アセトニトリル（ＡＣＮ）、ジメチルスルホキシド（ＤＭＳＯ）、スルホラン、ニトロメタン、ニトロベンゼン、Ｎ−メチルピロリドン、２−メチルテトラヒドロフラン、テトラヒドロフラン（ＴＨＦ）、ジオキサン、ピリジン、ギ酸、酢酸、トリクロロ酢酸、トリフルオロ酢酸、ヘキサメチルホスホルアミド、硫化炭素、水；又はこれらの混合物である。
【０２４１】
ある特定の実施形態において、前記溶媒は、鉱油、アニソール、テトラヒドロフラン、又はこれらの混合物である。ある特定の実施形態において、溶媒は、鉱油とテトラヒドロフランの混合物である。ある特定の実施形態において、溶媒は、鉱油とアニソールの混合物である。ある特定の実施形態において、溶媒はテトラヒドロフランである。ある特定の実施形態において、溶媒はアニソールである。
【０２４２】
ある特定の実施形態において、ポリアミンとポリ無水物の反応は、一無水物の存在下で実施される。ある特定の実施形態において、一無水物は、無水フタル酸である。いかなる理論にも拘泥するものではないが、本明細書で、一無水物は、ある特定の実施形態において、鎖延長の程度に作用する又は鎖延長の程度を制御するために添加される。
【０２４３】
一実施形態において、本明細書で提供されるものは、ポリアミンとポリ無水物を反応させることによって形成されるコポリマーであって、ポリアミンがポリアミノポリオレフィンを含む、コポリマーである。
【０２４４】
ある特定の実施形態において、前記方法は、準リビングポリアミノポリオレフィンを調製するステップをさらに含む。
【０２４５】
ある特定の実施形態において、準リビング重合が達成されうる条件には、
（１）限定するものではないが、第三級アルキルハライド、第三級アラルキルハライド、第三級アルキルエーテル、第三級アラルキルエーテル、第三級アルキルエステル又は第三級アラルキルエステルを含む開始剤；
（２）限定するものではないが、チタン、ホウ素、スズ又はアルミニウムのハロゲン化物を含むルイス酸共開始剤；
（３）任意選択で、プロトン捕捉剤、プロトントラップ及び／又は電子供与体及び／又は一般的なイオン塩及び／又は一般的なイオン塩前駆体；
（４）公知のカチオン重合系に合わせてルイス酸及びモノマーを選択することを考慮しながらその比誘電率が選択される、溶媒又は共溶媒系；
（５）モノマー
が含まれる。
【０２４６】
準リビングリビング重合のさらなる例は、例えば、米国特許第６，９６９，７４４号；同第７，４２０，０１９号；同第７，５７６，１６１号；同第７、７０５，０９０号；同第７，７０９，５８０号；同第８，０１３，０７３号；同第８，０６３，１５４号；及び同第８，１３３，９５４号；並びに米国特許出願公開第２００９／０２４７７１６号、同第２０１０／０１８４９１８号、同第２０１０／０２４９００１号、同第２０１０／０３１１９１５号、同第２０１１／００２８６８１号、及び同第２０１１／０３０６７４５号（これらのそれぞれの開示を、参照によりこれらの全体について本明細書に組み込む）に見出ことができる。
【０２４７】
５．４  潤滑油組成物及び濃縮物
一実施形態において、本明細書で提供されるものは、潤滑油及び本明細書で提供されるポリアミンとポリ無水物のコポリマーを含む潤滑油組成物であって、ポリアミンがポリアミノポリオレフィンを含む、潤滑油組成物である。ある特定の実施形態において、本明細書で提供されるポリアミンとポリ無水物のコポリマーは、作動油及びクランクケース潤滑剤中の清浄剤及び分散添加剤として有用である。
【０２４８】
ある特定の実施形態において、前記潤滑油組成物は、本明細書で提供されるコポリマーを約１重量％から約２０重量％含む。ある特定の実施形態において、潤滑油組成物は、本明細書で提供されるコポリマーを約１重量％から約１０重量％含む。ある特定の実施形態において、潤滑油組成物は、本明細書で提供されるコポリマーを、約１重量％、約２重量％、約３重量％、約４重量％、約５重量％、約６重量％、約７重量％、約８重量％、約９重量％、又は約１０重量％含む。ある特定の実施形態において、潤滑油組成物又は濃縮物は、本明細書で提供されるコポリマーを、約２重量％、約３重量％、約４重量％、約５重量％、又は約６重量％含む。
【０２４９】
ある特定の実施形態において、潤滑油組成物中の潤滑油は、潤滑粘度の鉱油又は合成油である。ある特定の実施形態において、潤滑油組成物中の潤滑油は、内燃機関のクランクケース中で使用するのに適した潤滑粘度の鉱油又は合成油である。ある特定の実施形態において、潤滑油組成物中の潤滑油は、クランクケース潤滑油である。ある特定の実施形態において、クランクケース潤滑油は、０°Ｆ（−１７．８℃）において約１５００ｃＳｔから２１０°Ｆ（９９℃）において約１０ｃＳｔ、又は０°Ｆ（−１７．８℃）において約１３００ｃＳｔから２１０°Ｆ（９９℃）において約２２．７ｃＳｔの範囲の粘度を有する。ある特定の実施形態において、潤滑油は鉱油である。ある特定の実施形態において、鉱油は、パラフィン系油、ナフテン系油、又はこれらの混合物である。ある特定の実施形態において、潤滑油は、合成油である。ある特定の実施形態において、合成油は、炭化水素合成油又は合成エステルである。ある特定の実施形態において、合成油は、適切な粘度を有するαオレフィンのポリマーである。ある特定の実施形態において、合成油は、Ｃ６〜１２αオレフィンの水素化液体オリゴマーである。ある特定の実施形態において、合成油は、１−デセン三量体である。ある特定の実施形態において、合成油は、適切な粘度を有するアルキルベンゼンである。ある特定の実施形態において、合成油はジドデシルベンゼンである。ある特定の実施形態において、潤滑油は合成エステルである。ある特定の実施形態において、合成エステルは、モノカルボン酸エステル、ポリカルボン酸エステル、モノヒドロキシアルカノールのエステル、又はポリオールのエステルである。ある特定の実施形態において、合成エステルは、ジドデシルアジパート、ペンタエリトリトールテトラカプロアート、ジ−２−エチルヘキシルアジパート、ジラウリルセバカート、又はこれらの混合物である。ある特定の実施形態において、合成エステルは、モノ及びジカルボン酸と、モノ及びジヒドロキシアルカノールの混合物から調製された複合体エステルである。ある特定の実施形態において、潤滑油は、炭化水素油と合成油のブレンドである。ある特定の実施形態において、潤滑油は、潤滑油基剤として、約１０重量％から約２５重量％の水素化１−デセン三量体と、約７５重量％から９０重量％の１５０ＳＵＳ（１００°Ｆ）鉱油を含むブレンドである。
【０２５０】
ある特定の実施形態において、潤滑油組成物は、１種又は複数の追加の添加剤をさらに含む。ある特定の実施形態において、１種又は複数の追加の添加剤は、清浄剤（過塩基性及び非過塩基性）、防錆剤、消泡剤、金属不活性化剤、流動点降下剤、酸化防止剤、摩耗防止剤、亜鉛ジチオホスファート、又はこれらの混合物である。
【０２５１】
別の実施形態において、本明細書で提供されるものは、有機液体希釈剤を約９０重量％から約１０重量％、一実施形態において約６０重量％から約２０重量％、及び本明細書で提供されるコポリマーを約１０重量％から９０重量％、一実施形態において約４０重量％から２０重量％（乾燥量基準で）含む添加剤濃縮物である。ある特定の実施形態において、本明細書で提供される濃縮物用の希釈剤は、潤滑粘度の油である。ある特定の実施形態において、濃縮物は、潤滑油組成物を調製するために潤滑油と混合される。ある特定の実施形態において、希釈剤としての潤滑油は、０°Ｆ（−１７．８℃）において約１３００ｃＳｔから２１０°Ｆ（９９℃）において２２．７ｃＳｔの範囲の粘度を有するものである。
【０２５２】
５．５  燃料組成物及び濃縮物
燃料に使用される場合、所望の洗浄力を得るための本明細書で提供されるコポリマーの有用な濃度は、使用される燃料のタイプ、清浄剤及び／又は分散剤等の添加剤の存在を含めて、様々な要因に依存する。
【０２５３】
一実施形態において、本明細書で提供されるものは、基剤燃料、及び約１０から約１０，０００重量ｐｐｍ、一実施形態において、約３０から約５，０００重量ｐｐｍの範囲の量の、本明細書で提供されるコポリマーを含む、燃料組成物である。
【０２５４】
別の実施形態において、本明細書で提供されるものは、約１５０〜４００°Ｆ（６５．６〜２０４．４℃）の範囲の沸点を有する不活性の安定な親油性溶媒、及び約５から約７０重量％、一実施形態において約５から約５０重量％、別の実施形態において約１０から２５重量％の範囲の量の、本明細書で提供されるコポリマーを含む、燃料濃縮物である。ある特定の実施形態において、前記溶媒は、脂肪族又は芳香族炭化水素溶媒である。ある特定の実施形態において、溶媒は、ベンゼン、トルエン、キシレン、又はより高沸点の芳香族若しくは芳香族シンナーである。ある特定の実施形態において、溶媒は、Ｃ３〜８脂肪族アルコールである。ある特定の実施形態において、溶媒は、イソプロパノール、イソブチルカルビノール、又はｎ−ブタノールと、炭化水素溶媒との混合物である。
【実施例】
【０２５５】
５．６  諸例
（例１）
無水フタル酸及び／又はピロメリト酸二無水物コモノマーによる二官能性ＰＩＢ−アミンの鎖延長反応
開始剤として、５−ｔｅｒｔ−ブチル−１，３−ジクミルクロリドを使用して、４２５０ｇ／ｍｏｌの二官能性ＰＩＢ−アミンを合成し、３−フェノキシプロピルブロミドでクエンチした。米国特許出願公開第２０１０／１８４９１８号を参照されたい。ブロミド末端を、ヘプタン／ジメチルホルムアミド溶媒混合物中で２４時間、アジ化ナトリウム（６当量）と共に９０℃において還流することによって、アジドに変換した。次いで、アジドを、ヘプタン／ジメチルホルムアミド中で、９０℃において１８時間還流して、トリフェニルホスフィン（２．２当量）を用いて、化学的還元によって第一級アミンに還元した。反応混合物を分離させておき、ヘプタン／ポリマー相を脱イオン水で３回洗浄し、溶媒をロータリーエバポレータを介して除去して、二官能性ＰＩＢ−アミン（滴定による、官能価＝１．６）を得た。
【０２５６】
ポリマー１−ｉ
対照として、前記二官能性ＰＩＢ−アミン（１６．６４ｇ、３．９２ｍｍｏｌ）を鉱油（１７．５ｇ）で希釈した。混合物をテトラヒドロフラン（約１００ｍＬ）でさらに希釈した。この混合物に、無水フタル酸（ＰＡ）（０．９９０ｇ、６．６８ｍｍｏｌ）を添加した。反応混合物を撹拌しながら１６５℃まで緩徐に加熱し、その過程でＴＨＦを蒸留して除去した。反応を１時間進行させておき、この時点で反応に真空を適用していずれの残留する水及び溶媒も除去した。反応をさらに３０分間０ｍｍＨｇに維持した後、室温まで冷却した。
【０２５７】
鎖延長されたポリマー１−ｉｉ
前記二官能性ＰＩＢ−アミン（１５ｇ、３．５３ｍｍｏｌ）を鉱油（１６ｇ）で希釈し、上記の方法に従って、無水フタル酸（ＰＡ）（０．７１３ｇ、４．８２ｍｍｏｌ）（これは分子量制御剤として使用される）、及びピロメリト酸二無水物（ＰＭＤＡ）（０．１３１ｇ、０．６０ｍｍｏｌ）と反応させて、鎖延長されたポリマー１−ｉｉを形成した。
【０２５８】
鎖延長されたポリマー１−ｉｉｉ
前記二官能性ＰＩＢ−アミン（１５ｇ、３．５３ｍｍｏｌ）を鉱油（１６ｇ）で希釈し、上記の方法に従って、無水フタル酸（０．４４５ｇ、３．００ｍｍｏｌ）及びピロメリト酸二無水物（０．３２８ｇ、１．５０ｍｍｏｌ）と反応させて、鎖延長されたポリマー１−ｉｉｉを形成した。
【０２５９】
鎖延長されたポリマー１−ｉｖ
前記二官能性ＰＩＢ−アミン（１５ｇ、３．５３ｍｍｏｌ）を鉱油（１６ｇ）で希釈し、上記の方法に従って、無水フタル酸（０．２２２ｇ、１．５０ｍｍｏｌ）及びピロメリト酸二無水物（０．４９１ｇ、２．２５ｍｍｏｌ）と反応させて、鎖延長されたポリマー１−ｉｖを形成した。
【０２６０】
鎖延長されたポリマー１−ｖ
前記二官能性ＰＩＢ−アミン（１５ｇ、３．５３ｍｍｏｌ）を鉱油（１６ｇ）で希釈し、上記の方法に従って、ピロメリト酸二無水物（０．６５６ｇ、３．００ｍｍｏｌ）と反応させて、鎖延長されたポリマー１−ｖを形成した。
【０２６１】
調製された鎖延長されたポリマーを特性決定し、結果を表１に要約する。表１に示すように、一無水物（キャッパー）に対する二無水物（コモノマー）の比率が増加するにつれて、鎖延長されたポリマーの分子量が増加する。鎖延長の程度は、ポリマーの官能価によって限定され、官能価は、ポリマー１−ｉから１−ｖにおいてわずかに２．０を下回る。
【表１】
0006344799.tif 000074
【０２６２】
鎖延長されたポリマー１−ｖを最初に基油中で処理し、２００７Ａすす増粘ベンチ試験性能を評価した。結果を表２に要約する。２００７Ａベンチ試験において、試験油（９８．０ｇ）を秤量し、次いで、ＶＵＬＣＡＮ  ＸＣＸ−７２（登録商標）カーボンブラック（２．０ｇ）を試験油に添加した。試験油は、希釈油中に、鎖延長されたポリマー６重量％と共に、清浄剤、亜鉛ジチオホスファート及び粘度指数改良剤を含有する、完全に配合された油であった。油を１６時間浸み込ませた。次いで、ホモジナイザーを用いて、油を６０秒間剪断し、真空オーブン中において５０〜５５℃で３０分間脱気した。カーボンブラックを含有していないブランク試料及びカーボンブラックで処理された試料の両方の粘度を、１００℃において測定した。処理された及び無処理の油の平均粘度の差から、増加百分率を決定した。粘度の増加百分率がより低いことは、油の分散性の相対的な改良を示す。
【０２６３】
（例２）
二無水物コモノマーによる二官能性ＰＩＢ−アミンの鎖延長
鎖延長されたポリマー２−ｉ。例１に記載された手順に従って、２９００ｇ／ｍｏｌの二官能性ＰＩＢ−アミンを合成した（官能価＝１．６）。次いで、例１に記載された手順に従って、ＰＩＢ−アミン（１５ｇ、５．１７ｍｍｏｌ）を、ベンゾフェノン−３，３’，４，４’−テトラカルボン酸二無水物（１．２７９ｇ、３．９７ｍｍｏｌ）と反応させた。
【０２６４】
鎖延長されたポリマー２−ｉｉ
例１に記載された手順に従って、２９００ｇ／ｍｏｌの二官能性ＰＩＢ−アミン（１５ｇ）を、４，４’−（４，４’−イソプロピリデンジフェノキシ）ビス（フタル酸無水物）（２．０６６ｇ、３．９７ｍｍｏｌ）と反応させた。
【０２６５】
鎖延長されたポリマー２−ｉｉｉ
例１に記載された手順に従って、２９００ｇ／ｍｏｌの二官能性ＰＩＢ−アミン（１６ｇ、５．５２ｍｍｏｌ）を、１，４，５，８−ナフタレンテトラカルボン酸二無水物（１．１３１ｇ、４．２２ｍｍｏｌ）と反応させた。
【０２６６】
次いで、鎖延長されたポリマーを最初に基油中で処理し、例１に記載された手順に従って、２００７Ａすす増粘ベンチ試験性能を評価した。結果を表２に要約する。
【表２】
0006344799.tif 000075
【０２６７】
（例３）
二無水物及びポリエーテルアミンコモノマーによる二官能性ＰＩＢ−アミンの鎖延長
鎖延長されたポリマー３−ｉ
例１に記載された手順に従って、３９００ｇ／ｍｏｌの二官能性ＰＩＢ−アミンを合成した（官能価＝１．６）。次いで、ＰＩＢ−アミン（３０ｇ、７．６９ｍｍｏｌ）を鉱油（３２ｇ）及びアニソール（約１００ｍＬ）で希釈した。ポリマー混合物に、１，４，５，８−ナフタレンテトラカルボン酸二無水物（１．４６２ｇ、５．４５ｍｍｏｌ）及びベンゾフェノン−３，３’，４，４’−テトラカルボン酸二無水物（０．１９５ｇ、０．６０５ｍｍｏｌ）を添加した。反応を撹拌しながら１６５℃まで加熱し、その過程でアニソールを蒸留して除去した。反応を１時間進行させておき、この時点で、反応に真空を適用して、いずれの残留する水及び溶媒も除去した。反応をさらに３０分間０ｍｍＨｇに維持した後、室温まで冷却した。
【０２６８】
鎖延長されたポリマー３−ｉｉ
鉱油（３４ｇ）及びアニソール（約１００ｍＬ）中の３９００ｇ／ｍｏｌの二官能性ＰＩＢ−アミン（３０ｇ）の混合物に、Ｄ−４００  ＪＥＦＦＡＭＩＮＥ（登録商標）（１．３２ｇ、３．０３ｍｍｏｌ）、１，４，５，８−ナフタレンテトラカルボン酸二無水物（２．１９３ｇ、８．１８ｍｍｏｌ）、及びベンゾフェノン−３，３’，４，４’−テトラカルボン酸二無水物（０．２９３ｇ、０．９０９ｍｍｏｌ）を添加した。鎖延長されたポリマー３−ｉｉを、上記の手順に従って合成した。
【０２６９】
鎖延長されたポリマー３−ｉｉｉ
鉱油（３４ｇ）及びアニソール（約１００ｍＬ）中の３９００ｇ／ｍｏｌの二官能性ＰＩＢ−アミン（３０ｇ）の混合物に、ＸＴＪ−５０１  ＪＥＦＦＡＭＩＮＥ（登録商標）（２．９８ｇ、２．９８ｍｍｏｌ）、１，４，５，８−ナフタレンテトラカルボン酸二無水物（２．１９３ｇ、８．１８ｍｍｏｌ）、及びベンゾフェノン−３，３’，４，４’−テトラカルボン酸二無水物（０．２９３ｇ、０．９０９ｍｍｏｌ）を添加した。上記の手順に従って、鎖延長されたポリマー３−ｉｉｉを合成した。
【０２７０】
鎖延長されたポリマー３−ｉｖ
鉱油（３４ｇ）及びアニソール（約１００ｍＬ）中の３９００ｇ／ｍｏｌの二官能性ＰＩＢ−アミン（３０ｇ）の混合物に、Ｄ−２０００  ＪＥＦＦＡＭＩＮＥ（登録商標）（６．０７ｇ、３．０４ｍｍｏｌ）、１，４，５，８−ナフタレンテトラカルボン酸二無水物（２．１９３ｇ、８．１８ｍｍｏｌ）、及びベンゾフェノン−３，３’，４，４’−テトラカルボン酸二無水物（０．２９３ｇ、０．９０９ｍｍｏｌ）を添加した。上記の手順に従って、鎖延長されたポリマー３−ｉｖを合成した。
【０２７１】
次いで、鎖延長されたポリマーを最初に基油中で処理し、例１に記載された手順に従って、２００７Ａすす増粘ベンチ試験性能を評価した。結果を表２に要約した。
【０２７２】
詳述された説明及び付随の例は、単に例示的なものであり、本発明の主題の範囲を限定するものではないものと理解される。開示されている実施形態に対する様々な変更及び改変が、当業者には明らかであろう。化学構造、置換基、誘導体、中間体、合成、出発材料、生成物、及び／又は反応条件に関するものを限定することなく含めた、このような変更及び修正を、その本質及び範囲から逸脱することなく加えることができる。本明細書に記載の実施形態のすべての組合せが、本明細書に記載の発明の主題の範囲に包含される。本明細書に引用されたすべての米国特許、特許出願及び特許公開は、その全体を参照により本明細書に組み込む。
本発明に包含され得る諸態様は、以下のように要約される。
［態様１］
２個以上のアミノ基を有するポリアミンと、２個以上の無水物基を有するポリ無水物のコポリマーであって、
前記ポリアミンがポリアミノポリオレフィンを含む上記コポリマー。
［態様２］
前記ポリアミンが、ポリアミノポリマー又はポリアミノポリイソブチレンであり、任意選択で、前記ポリアミノポリオレフィンが、準リビングポリアミノポリオレフィン又は準リビングポリアミノポリイソブチレンである、上記態様１に記載のコポリマー。
［態様３］
前記ポリアミノポリオレフィンが、式Ｉの構造
［化１］
0006344799.tif 000076
［式中、
各Ｌは独立に、結合、アルキレン、アルケニレン、シクロアルキレン、アリーレン、ヘテロアリーレン、又はヘテロシクリレンであり；
各Ｚは独立に、結合、−Ｏ−、−Ｓ−、−ＮＲｚ−、−Ｃ（Ｏ）−、−Ｃ（Ｏ）ＮＲｚ−、−ＯＣ（Ｏ）ＮＲｚ−、−ＮＲｚＣ（Ｏ）ＮＲｚ−、又は−ＮＲｚＣ（ＮＲｚ）ＮＲｚ−であり；各ＲＺは独立に、水素又はアルキルであり；
各Ｒｂは独立に、二価のオリゴオレフィン基であり；
Ｒｘは、官能価ｒの開始剤残基であり；
各Ｒ１及びＲ２は独立に、水素、ヒドロキシ又はアルキルであり；
各ｍは独立に、約０から約２０の範囲の整数であり；
ｒは、約２から約８の範囲の整数であり；
前記アルキル、アルキレン、アルケニレン、シクロアルキレン、アリーレン、ヘテロアリーレン、及びヘテロシクリレンは、それぞれが独立に且つ任意選択で置換されている］
を有する、上記態様１又は２に記載のコポリマー。
［態様４］
各Ｌが独立に、結合、Ｃ６〜１４アリーレン、若しくは５員ヘテロアリーレンであり、前記アリーレン及びヘテロアリーレンは、それぞれが独立に且つ任意選択で置換されており；若しくは各Ｌが独立に、結合、フェニレン、若しくはピロレンであり、前記フェニレン及びピロレンは、それぞれが独立に且つ任意選択で置換されており；任意選択で、各Ｌが、任意選択で置換されている１，４−フェニレンであり；及び／又は
Ｚが、結合、−Ｏ−、若しくは−Ｓ−であり；及び／又は
各Ｒ１が水素であり、若しくは各Ｒ２が水素であり；及び／又は
ｍが、０、１、２、３，４、６、若しくは１１の整数であり；及び／又は
Ｒｂが、二価のオリゴイソブチレン基であり；若しくはＲｂが、−［ＣＨ２−Ｃ（ＣＨ３）２］ｐ−［式中、ｐは、約２から約１０，０００の範囲、若しくは約５から約１００の範囲の整数である］の二価のオリゴイソブチレン基であり；及び／又は
Ｒｘが、
［化２］
0006344799.tif 000077
［式中、Ｒｃは水素若しくはアルキルであり、前記アルキルは、任意選択で置換されており；若しくはＲｃは、水素若しくはｔ−ブチルである］
の開始剤残基であり；及び／又は
ｒが、２、３、若しくは４の整数であり；若しくはｒが２である、上記態様３に記載のコポリマー。
［態様５］
前記−Ｌ−Ｚ−（ＣＲ１Ｒ２）ｍＮＨ２部分が、それぞれ独立に
［化３］
0006344799.tif 000078
である、上記態様３に記載のコポリマー。
［態様６］
各Ｌ−Ｚが独立に、フェニレンオキシ、ピロレン、又は−Ｓ−であり；
各Ｒｂが独立に、−［ＣＨ２−Ｃ（ＣＨ３）２］ｐ−［式中、ｐは、約５から約１００の範囲の整数である］の二価のオリゴイソブチレン基であり；
Ｒｘが
［化４］
0006344799.tif 000079
［式中、Ｒｃは、水素又はｔ−ブチルである］
の開始剤残基であり；
各Ｒ１及びＲ２が水素であり；
各ｍが独立に、約２から約１２の範囲の整数であり；
ｒが、２の整数であり；
前記フェニレン及びピロレンは、それぞれが独立に且つ任意選択で置換されている、上記態様３に記載のコポリマー。
［態様７］
前記ポリ無水物が、二無水物であり；任意選択で、前記二無水物が、任意選択で置換されているアリール二無水物であり；又は、前記二無水物が、ピロメリト酸二無水物、１，４，５，８−ナフタレンテトラカルボン酸二無水物、４，４’−（４，４’−イソプロピリデンジフェノキシ）ビス（フタル酸無水物）、ベンゾフェノン−３，３’，４，４’−テトラカルボン酸二無水物、若しくはこれらの混合物である、上記態様１に記載のコポリマー。
［態様８］
前記ポリアミンが、ポリエーテルアミンをさらに含み；任意選択で、前記ポリエーテルアミンが、ポリアミノポリ（プロピレンオキシド）若しくはポリエーテルジアミンであり；又は前記ポリエーテルアミンが、式ＸＩ−１のポリエーテルジアミン
［化５］
0006344799.tif 000080
［式中、ｘは、約２から約１００の範囲の整数であり、又はｘは約６、約３３、若しくは約６８の整数である］
である、上記態様１に記載のコポリマー。
［態様９］
前記コポリマーが、準リビングジアミノポリイソブチレンと、ピロメリト酸二無水物、１，４，５，８−ナフタレンテトラカルボン酸二無水物、４，４’−（４，４’−イソプロピリデンジフェノキシ）ビス（フタル酸無水物）、ベンゾフェノン−３，３’，４，４’−テトラカルボン酸二無水物、又はこれらの混合物とのコポリマーである、上記態様１に記載のコポリマー。
［態様１０］
前記コポリマーが、
準リビングジアミノポリイソブチレンとピロメリト酸二無水物とのコポリマー；
準リビングジアミノポリイソブチレンと１，４，５，８−ナフタレンテトラカルボン酸二無水物とのコポリマー；
準リビングジアミノポリイソブチレンと４，４’−（４，４’−イソプロピリデンジフェノキシ）ビス（フタル酸無水物）とのコポリマー；及び
準リビングジアミノポリイソブチレンとベンゾフェノン−３，３’，４，４’−テトラカルボン酸二無水物とのコポリマー
から選択されるコポリマーである、上記態様１に記載のコポリマー。
［態様１１］
前記コポリマーが、準リビングジアミノポリイソブチレンと、ポリエーテルジアミンと、ピロメリト酸二無水物、１，４，５，８−ナフタレンテトラカルボン酸二無水物、４，４’−（４，４’−イソプロピリデンジフェノキシ）ビス（フタル酸無水物）、ベンゾフェノン−３，３’，４，４’−テトラカルボン酸二無水物、若しくはこれらの混合物とのコポリマーであり；又は前記コポリマーが、準リビングジアミノポリイソブチレンと、ポリエーテルジアミンと、１，４，５，８−ナフタレンテトラカルボン酸二無水物と、ベンゾフェノン−３，３’，４，４’−テトラカルボン酸二無水物とのコポリマーである、上記態様１に記載のコポリマー。
［態様１２］
式Ａの構造
［化６］
0006344799.tif 000081
［式中、
各Ｘは独立に、アルキレン、シクロアルキレン、アリーレン、ヘテロアリーレン、ヘテロシクリレン、又は二価のポリマー基であり、但し、Ｘ基の少なくとも１つは、二価のポリオレフィン基であり；
各Ｙは独立に、２個の基を含有する部分であり、基のそれぞれが独立に、アミド又はイミドであり；
Ｒ５及びＲ６はそれぞれが独立に、アミノ、アミド、又はイミドであり；
ｎは、約１から約１００の範囲の整数である］
を有する、上記態様１に記載のコポリマー。
［態様１３］
各Ｘが独立に、二価のポリオレフィン基であり；又は各Ｘが独立に、
［化７］
0006344799.tif 000082
［式中、各Ｒｂは独立に、二価のオリゴオレフィン基であり、Ｒｃは、水素、又は任意選択で置換されているアルキルであり；任意選択で、Ｒｂは、二価のオリゴイソブチレン基であり、又はＲｂは、−［ＣＨ２−Ｃ（ＣＨ３）２］ｐ−（式中、ｐは、約５から約１００の整数である）の二価のオリゴイソブチレン基であり；及び／又は、Ｒｃは、水素若しくはｔ−ブチルである］
であり；及び／又は
各Ｙが独立に、２個のイミド基を含有する二価のアリール基であり；又は各Ｙが独立に、
［化８］
0006344799.tif 000083
であり；及び／又は
Ｒ５が、アミノ、イミド、若しくはフタルイミドであり；及び／又は
Ｒ６が、アミノ、イミド、若しくはフタルイミドであり；及び／又は
ｎが、約１から約１０の範囲の整数である、上記態様１２に記載のコポリマー。
［態様１４］
各Ｘが独立に、
［化９］
0006344799.tif 000084
［式中、各Ｒｂは独立に、−［ＣＨ２−Ｃ（ＣＨ３）２］ｐ−（式中、ｐは、約５から約１００の整数である）の二価のオリゴイソブチレン基であり；Ｒｃは、水素若しくはｔ−ブチルである］
であり；
各Ｙが独立に、
［化１０］
0006344799.tif 000085
であり；
Ｒ５及びＲ６がそれぞれが独立に、−ＮＨ２又はフタルイミドであり；
ｎが、約１から約１０の範囲の整数である、上記態様１２に記載のコポリマー。
［態様１５］
前記コポリマーが、約１，０００から約５０，０００の範囲の重量平均分子量を有し；及び／又は前記コポリマーが、約５以下の多分散性指数を有する、上記態様１から１４までのいずれか一項に記載のコポリマー。
［態様１６］
前記コポリマーが、前記ポリアミンと前記ポリ無水物との反応から形成される、上記態様１から１５までのいずれか一項に記載のコポリマー。
［態様１７］
潤滑粘度の油及び上記態様１から１６までのいずれ一項に記載のコポリマーを含む、潤滑油組成物。
［態様１８］
約２０から６０重量％の、上記態様１から１６までのいずれ一項に記載のコポリマー、及び
約８０から約４０重量％の有機希釈剤を含む、濃縮物。